(57)【特許請求の範囲】
【請求項１】
（ｉ）箔からなる第１金属層、
（ｉｉ）箔からなる第２金属層、
（ｉｉｉ）第１金属層と第２金属層間に配置されたポリマーコア層であって、当該ポリマーコア層の全容積に基づき４０容量％より多い熱可塑性ポリマーを含むポリマーコア層、
（ｉｖ）前記ポリマーコア層内に分配された金属繊維
を含んでなる軽量合成材料であって、
前記熱可塑性ポリマーは８０°Ｃより高い融解温度を有し、かつ前記熱可塑性ポリマーはポリエチレンコポリマーであり、当該ポリエチレンコポリマーは、１または２以上のα−オレフィンと当該ポリエチレンコポリマーの全重量に基づいた少なくとも８０重量％エチレンの濃度を有し、
前記熱可塑性ポリマーは約８０％未満の結晶化度と、ＡＳＴＭ  Ｄ６３８−０８によって測定される約０．１ｓ−１の伸歪率で少なくとも約２０％の欠乏伸長度と、約０．１Ｓ−１の歪率で測定される約１ＭＰａより大きな歪硬化係数Ｇとを有し、
前記熱可塑性ポリマーはポリマーマトリックスを形成し、前記金属繊維は当該ポリマーマトリックス中に分散され、
前記ポリマーコア層中のグラフトポリマーの濃度は前記ポリマーコア層の全重量に基づいた約１０重量％未満であり、および
金属繊維は１００マイクロメートル乃至２５ミリメートルの長さを有し、金属繊維はポリマーコア層の全容量に基づいた３容量％より高く２５容量％より低い濃度で存在し、
前記軽量合成材料は、溶接および可塑変形され得る
ことを特徴とする軽量合成材料。
【請求項２】
前記金属繊維は前記ポリマー層全容量に基づいた７容量％より高く２０容量％より低い濃度で存在し、
前記金属繊維は、各々の垂直の寸法に対して最長の寸法のアスペクト比を有し、当該アスペクト比は１０より大きく、
前記ポリマー層における細孔又は空洞の容積は零乃至１０容量％未満であり、
前記熱可塑性ポリマーは約２００００を超える平均分子量を有し、
前記熱可塑性ポリマーはさらに無水マレイン酸グラフトポリオレフィンを含むグラフトポリマーを含み、
結果として生じる合成材料は約０．１ｓ−１より大きい歪率で可塑変形し得る
ことを特徴とする請求項１に記載の軽量合成材料。
【請求項３】
前記第１金属層が鋼を含んでなる請求項１又は２に記載の軽量合成材料。
【請求項４】
前記第１金属層がアルミニウムを含んでなる請求項１又は２に記載の軽量合成材料。
【請求項５】
前記ポリマー層における細孔又は空洞の容積は１０容量％未満であり、
充填された熱可塑性材料の容積が前記第１および第２金属層の間の空間の少なくとも９０％であり、および
前記熱可塑性ポリマーが１０％以上の結晶化度を有してなる請求項１乃至４のいずれかに記載の軽量合成材料。
【請求項６】
（ｉ）箔からなる第１金属層のロールを設ける工程、
（ｉｉ）箔からなる第２金属層のロールを設ける工程、
（ｉｉｉ）少なくとも１枚のポリマーコア層を設ける工程であって、当該ポリマーコア層は、ポリマーコア層の全容量に基づいた４０容量％より多い熱可塑性ポリマーと、ポリマーコア層の全容量に基づいた約３容量％乃至２５容量％の金属繊維を含み、前記金属繊維は１００マイクロメートル乃至２５ミリメートルの長さを有し、前記熱可塑性ポリマーは１又は２以上のαオレフィンと１又は２以上の添加物からなるポリエチレンコポリマーを含み、前記熱可塑性ポリマーはポリマーマトリックスを形成し、前記金属繊維は当該ポリマーマトリックス中に分散されてなる少なくとも１枚のポリマーコア層を設ける工程、
（ｉｖ）前記第１および第２金属層の間にポリマーコア層を配置する工程、
（ｖ）前記金属層を約９０°Ｃより高い温度まで加熱する工程、
（ｖｉ）前記ポリマーコア層の少なくとも一部を、Ｔminより高い温度に加熱する工程であって、Ｔminは前記ポリマーコア層の材料の熱可塑性ポリマーの最大の融解温度（１０℃／分の加熱率で示差走査熱量測定法によって測定される）であって、前記ポリマーコア層の材料の熱可塑性ポリマーの最大のガラス転移温度の中でより高い温度である工程、
（ｖｉｉ）サンドイッチ複合材が形成されるように前記第１および第２金属層とポリマーコア層に圧力をかける工程であって、ポリマーコア層の細孔又は空洞の濃度がポリマーコア層の全容量に基づく零乃至１０容量％である、サンドイッチ複合材が形成されるように前記第１および第２金属層とポリマーコア層に圧力をかける工程、および
（ｖｉｉｉ）前記サンドイッチ複合材をポリマーコア層の熱可塑性ポリマーの溶融温度未満に冷却する工程
を含んでなる軽量合成材料の製法であって、
前記製法が、前記サンドイッチ複合材を複数の金属繊維同士が一緒に溶解する温度まで加熱する工程がなく、
前記ポリエチレンコポリマーが約８０重量％のエチレンを含み、金属繊維に対する熱可塑性ポリマーの容量比が約３：１より大きく、
熱可塑性ポリマーが約２００００より大きい平均分子量を有し、
前記熱可塑性ポリマーはさらに無水マレイン酸グラフトポリオレフィンを含むグラフトポリマーを含み、
前記ポリマーコア層中のグラフトポリマーの濃度は前記ポリマーコア層の全重量に基づいた約１０重量％未満であり、および
金属繊維は１００マイクロメートル乃至２５ミリメートルの長さを有し、金属繊維はポリマーコア層の全容量に基づいた３容量％より高く２５容量％より低い濃度で存在し、
結果として生じる合成材料は約０．１ｓ−１
より大きい歪率で可塑変形し得る
ことを特徴とする軽量合成材料の製法。
【発明の詳細な説明】
【技術分野】
【０００１】
＜出願日の利益の請求＞
本出願は、米国仮出願番号６１／０８９，７０４（２００８年８月１８日に出願された）および６１１８１，５１１（２００９年５月２７日に出願された）への米国の出願日の利益を請求する。その全ての内容は、引用することによって本明細書に組込まれる。
【０００２】
本発明は、合成材料に一般に関係し、特に、繊維充填材入りポリマー層および金属層を含むサンドイッチ合成材料に関する。
【背景技術】
【０００３】
高剛性、高靭性および低重量のよいバランスを有する軽量複合材は、低い柔軟性を必要とし、減少した部品重量によって利益を得ることができる多くのアプリケーションで使用される。輸送は、前記材料（例えば、乗り物の構成要素として、または搬送されている物（容器のような））を必要とする産業の１つである。
【０００４】
１９７０年代の終わりおよび１９８０年代の初めの石油危機は、金属板とポリマーの軽量ラミネートの開発を促した。これらの試みの幾つかは、Ｋｉｍら（Ｊａｎｇ−Ｋｙｏ  ＫｉｍとＴｏｎｇ−Ｘｉ  Ｙｕによる論文、"Ｆｏｒｍｉｎｇ  ａｎｄ  Ｆａｉｌｕｒｅ  Ｂｅｈａｖｉｏｒ  ｏｆ  Ｃｏａｔｅｄ，  Ｌａｍｉｎａｔｅｄ  ａｎｄ  Ｓａｎｄｗｉｃｈｅｄ  Ｓｈｅｅｔ  Ｍｅｔａｌ：  Ａ  Ｒｅｖｉｅｗ"，  Ｊ．  Ｍａｔｅｒ．  Ｐｒｏｃｅｓｓ．  Ｔｅｃｈｎｏｌｏｇｙ  ６３：３３−４２，  １９９７）によって検討された。それらの検討では、Ｋｉｍらは、車体パネル用の０．２／０．４／０．２ｍｍの厚さの鋼面、ナイロン６またはポリプロピレン・コアを含んでいる複合材の使用について記述する。この種のサンドイッチは、重量比に対して優れた高い曲げ強さを有しており、それゆえ、また、多くのエンジニアリング応用（ＭｏｈｒおよびＳｔｒａｚａ、２００５年）において、その成功した実施を導いている。しかしながら、自動車産業用の薄いサンドイッチ・シートが関係している場合、特定の技術的問題が解決されなければならない。これらの問題は、前記サンドイッチを大量生産に適応させるために必要とされるもの（特に既存のスタンピングプロセス（また、特に既存のスタンピング装備を使用する）のような低コスト成形プロセス）と関係がある。標準スタンピングラインを使用する能力は、資本費用を下げて、既存機器の汎用性を増加させて、遷移と実施回数を少なくし、非従来型サンドイッチに特有の生産技術と関係する主な障害を回避するだろう。
【０００５】
非常に薄いサンドイッチシートの開発に関する限り、２つの主な方法が追求された。第１の方法は、薄いメッキ層と金属のセル状コアとをサンドイッチする一群の全ての金属である。一般に、この群は、電流を通す傾向があるので、典型的な溶接可能な金属板と同様に、溶接することができる。第２の方法は、しかしながら、典型的には、薄い金属シートの２つの面を有しており、該２つの面は、中央ポリマーコア層（典型的には比較的柔軟な粘弾性材）によって分離されており、ポリマーコア層の絶縁、非導電性特性に起因して、２つの面がコア層を横切って電気接触しないように構成されている。この構造物の任意のコア中のポリマー材料は、事実絶縁体でもよい。したがって、前記サンドイッチシートは、点溶接によって連結されておらず、同じ厚さを有しているシートメタルに必要なものより実質十分に大きな値の溶接条件（例えば力、電流、サイクル、溶接時間）を必要とするものでもよい。溶接性が関係する場合、全ての金属サンドイッチは、それ故、好ましい。
【０００６】
Ｇｉｓｓｉｎｇｅｒら（１９９４年、米国特許番号５，３４７，０９９）は、溶接を促進するために可能な方法として、ローラーおよび部分的にオーバーラップしているサンドイッチシートの特定の配置を使用する方法を開示する。
【０００７】
Ｓｔｒａｚａ（国際特許出願公報Ｎｏ．ＷＯ２００７／０６２０６１）は、次の群から選択された形状を有しているセル状メタルコアのメタルコア・サンドイッチ構造を製造する方法を開示しており：前述の群は、下記のものから成る：八角形、六角形、五角形、正方形、長方形、三角形および円。Ｃｌｙｎｅら（２００４年、米国特許番号６，７６４，７７２）は、ほとんどの場合空気に晒される繊維状金属コアに貼付され、該コアによって分離された、２つの金属プレートのサンドイッチ材であって、繊維の実質全ては鋭角にプレートに向けられている、ものを記載している。しかしながら、それらの特定のセル状メタルコアに伴う１つの可能な困難は、構造が連続的ではなく、それ故、フェイスシートがセルの長さにわたって支持されていないことである。柔軟なフェイスシートの場合には、薄型セル壁が局所的に破損され得る。それらのアプリケーションは、従って制限される傾向がある。それは、また腐食に耐えるため高価な材料の使用を一般に必要とするという点で、高価な構造物である。
【０００８】
典型的には、いくつかの金属複合材の成形性は同じ厚さの対応する均質のシートメタルより劣っていることが見出された。複合材は、制限された延伸率、およびしわの寄る高い傾向、同様に、いくつかの潜在的な幾何学的な曲げ変形の欠陥を有している。いくつかの材料について、これらの欠陥は、シートメタルと比較してコア材が弱いので、中間層での大きな剪断変形の結果生じるものかもしれない。多くの複合材（例えばサンドイッチまたはラミネート）の別の可能な脆弱性は、くぼみに対するそれらの感受性かもしれない。しわは、コア材料の低い耐力強度に起因するだろう。
【０００９】
Ｋｉｍ等は、（２００３年）自動推進の使用に関して可能な材料として、特定のアルミニウム／ポリプロピレン／アルミニウム・サンドイッチシートの成形性を試験した。それらの分析は、特定のポリプロピレン・コアが改善した成形性を有しているサンドイッチシートを結果として生じ得ることを示唆した。
【００１０】
繊維相の導入によってサンドイッチ複合材の重合体コアを変える技術分野での試みは、一般に、伸長度を制限し、したがって合成材料の延性を減少させるという効果をもたらす。従って、そのような材料は、スタンプ（プレス加工）可能な複合材用に相当の注意を与えられていない。
【００１１】
サンドイッチ複合材の溶接を増強させる技術分野での試みは、一般に比較的大量の導電性粒子充填材をそれらに充填することによりサンドイッチ複合材の重合体コアを変えることに向けられた。
【００１２】
したがって、現存資料に関する改善された成形性を有している軽量合成材料の必要が、まだある。そういうものとして、廉価な標準板金加工技術を使用できるような、伸度を改善したサンドイッチシートまたはラミネートの必要がある。
【００１３】
また、溶接性を妨害しないポリマー層を有している、溶接可能な軽量合成材の必要がまだある。合成材部分を他の金属含有部分へと、特に溶接（例えば点溶接のような抵抗溶接技術）によって接続する能力が、非常に望ましい。
【００１４】
さらに、外部の被覆層の形成（例えば、装飾上被覆、または接着剤等によって別の材料への表面の結合性を改善する機能皮膜のような、機能被覆、の一方または両方の形成）を行うために処理することができる軽量合成材の必要がある。
【先行技術文献】
【特許文献】
【００１５】
【特許文献１】米国特許番号５，３４７，０９９
【特許文献２】ＷＯ２００７／０６２０６１
【特許文献３】米国特許番号６，７６４，７７２
【発明の概要】
【００１６】
１以上の前述の必要を満たす、軽量複合材は、次のものを含む。即ち、第１金属層；第１層に配置されたポリマー層；およびポリマー層内に分配された金属繊維；ここで、ポリマー層は、ポリマーを含んでいるポリマー材料を含んでおり、該ポリマーは、ＡＳＴＭ  Ｄ６３８−０８によって測定される、約０．１ｓ−１の伸歪率で少なくとも約２０％欠乏した伸長度を有しており；その結果、結果として生じる合成材は、溶接（例えば、技術分野において開示されている、抵抗溶接方法によって）し、約０．１ｓ−１より大きな歪率で可塑変形（例えば、その結果、破裂、剥離、及び／又は分裂のない、技術分野において開示されている、金属スタンピング操作によってスタンプ（プレス加工）され得る）し、または、その両方を生じる。より好ましくは、ポリマー層は、第１金属層と第２金属層の間にはさまれる。
【００１７】
本発明のこの態様は、以下の特徴の１つまたは任意の組み合わせをさらに特徴としてもよい。即ち、ポリマーは、ガラス転移温度Ｔｇ（約８０℃よりも高い）または融解温度Ｔｍ（約８０℃よりも高い）を有している熱可塑性ポリマーを含んでおり；金属繊維へのポリマー（例えば熱可塑性ポリマー）の容量の比率は、約２．２：１（好ましくは、約２．５：１よりも大きい、そしてより好ましくは、約３：１よりも大きい）よりも大きく；合成材は、第２金属層を含み、その結果、ポリマー層が第１金属層と第２金属層の間に置かれたコア層であり；熱可塑性ポリマーは、ポリプロピレン、アセタールコポリマー、ポリアミド、ポリアミドコポリマー、ポリイミド、ポリエステル、ポリカーボネート、ＡＢＳ樹脂（アクリロニトリル／ブタジエン／スチレン・コポリマー）、ポリスチレン、少なくとも８０重量％エチレンを含むエチレンコポリマー、およびそれの任意の混合または、組み合わせから成る基から選択されたポリマーを含んでおり；熱可塑性ポリマーは、約２０％から約８０％の結晶度を有しているポリマーを含んでおり；充填熱可塑性ポリマーは、０．１ｓ−１の歪率で測定された推定降伏応力Ｙ、および歪み硬化係数Ｇによって特徴付けられており、ここで、比率Ｙ／Ｇは約９未満（例えば約３未満）であり；充填材入り熱可塑性ポリマー（以下、充填熱可塑性ポリマーという）は、約１ＭＰａより大きい歪み硬化係数Ｇ、によって特徴付けられており；充填熱可塑性ポリマーは、約１２０ＭＰａ未満の推定降伏応力、Ｙ、約７５０ＭＰａより大きな引張係数、少なくとも約２５ＭＰａの引張強さ、またはその任意の組み合わせを特徴としており；熱可塑性ポリマーは、エラストマー修正ポリマーを含み；熱可塑性ポリマーは、任意の可塑剤が実質無く；金属繊維は、ポリマー層内に一様に分配され；金属繊維は、選択的にポリマー層内にあり；金属繊維は、約１ｍｍより大きな重量平均長さを特徴としており；金属繊維は、約１．０μｍから約５０μｍの重量平均直径を特徴としており；充填材は、約０．１０ｍｍ未満の重量平均粒径を有している金属粒子をさらに含み；充填材は、カーボンブラック、黒鉛、鉄のリン化物またはその組み合わせから選択された充填材粒子をさらに含んでおり、また、充填材粒子は、コア層の全容積に基づいた約５容量％未満の濃度で存在し；金属繊維は、鋼、ステンレス鋼、アルミニウム、マグネシウム、チタン、銅、少なくとも４０重量％銅を含んでいる合金、少なくとも４０重量％鉄を含んでいる合金、少なくとも４０重量％アルミニウムを含んでいる合金、少なくとも４０重量％チタンを含んでいる合金、またそれらの任意の組み合わせ、から成る基から選択され；金属繊維濃度は、ポリマー層の全容量に基づく約２０容量％未満であり；充填材は、再利用された金属粒子、あるいは、スタンピング操作から回復した屑から生産される再利用された金属繊維を含んでおり；第１金属層は、鋼、高張力鋼、中張力鋼、超高張力鋼、チタン、アルミニウムおよびアルミニウム合金から成る群から選択された第１金属材料を含み；第２金属層は、鋼、高張力鋼、中張力鋼、超高張力鋼、チタン、アルミニウムおよびアルミナム合金から成る群から選択された第２金属材料を含み��ここで、第１金属材料および第２金属材料は同じ金属材料からなり；第２金属層は、鋼、高張力鋼、中張力鋼、超高張力鋼、チタン、アルミニウムおよびアルミニウム合金から成る群から選択された第２金属材料を含み、ここで第１金属材料および第２金属材料は異なる金属材料からなり；合成材は、複数の金属層、複数のポリマー層またはその両方を含み；合成材は、２つのポリマー層間に置かれた第３金属層を含み、ここで、第３金属層が穿孔されており；合成材は、ｉ）エポキシが実質無く、ｉｉ）ポリマー繊維が無く、ｉｉｉ）ポリマー層および第１金属層間に置かれた粘着剤層が実質無く、または、ｉｖ）（ｉ）から（ｉｉｉ）の任意の組み合わせであり；合成材は、ポリマー層と第１金属層の間に置かれた粘着層を含み、ここで、粘着層は、金属繊維、金属粒子、金属繊維、カーボンブラック、黒鉛、鉄のリン化物またはその任意の組み合わせから成る群から選択された導電性充填材粒子、またはその両方を含んでおり；あるいは、合成材は、スタンピング操作で少なくとも１．５の延伸比とすることができる。
【００１８】
発明の別の態様では、上に記述された合成材料のような合成材料を製造する方法であって、ｉ）金属繊維と、第１金属層に接合されるポリマー層を形成するためのポリマーと、を置く工程を含む方法に向けられる。
【００１９】
発明のこの態様は、以下の特徴の１つまたは任意の組み合わせをさらに特徴としてもよい。即ち、ポリマー層は、第１金属層に直接接合され；プロセスは、第１金属層へポリマー層を熱接合する工程と、ポリマー層および第１金属層に圧力を加える工程を含んでおり、ここで、熱接合工程は少なくともＴｍｉｎより大きな温度へ第１金属層に接するポリマー層の一部を熱することを含んでおり、ここで、Ｔｍｉｎは、充填熱可塑性材料の１つ以上のポリマーの最大の融解温度（１０℃／分の加熱率で示差走査熱量測定法によって測定されるとともに）、充填熱可塑性材料の１つ以上のポリマーの最大のガラス転移温度の中でより高い温度であり；そのプロセスは、ポリマー層へ第２金属層を接合し、その結果、ポリマー層が第１、第２金属層間に置かれたコア層を形成する、工程をさらに含み；プロセスは、Ｔｍｉｎより高い温度で、押出成形機中の金属繊維および１つ以上のポリマーを含む混合物を押し出す工程をさらに含み；プロセスは、引抜成形工程によって形成された金属繊維を含む、予め合成された充填材入りポリマー（以下、充填材入りポリマー）の微粒子として押出成形機に少なくとも金属繊維のうちのいくつかを与える工程を含み、ここで、引抜成形工程は１つ以上のポリマーで金属繊維の複数個のストランドを覆う工程と、金属繊維を含んでいる充填ポリマー材料の粒子状材料を形成するためにコーティングされたストランドを切り刻み、その結果、金属繊維が充填ポリマー材料の軸方向に方向付けられる、ことを含み、ここで、金属繊維の濃度は充填ポリマー材料の全容量に基づいた約１容量％より大きく；金属繊維は、切り刻まれた金属繊維であり；金属繊維は、短繊維として押出成形機の１つ以上の穴に与えられ；プロセスは、合成材料を再利用するまたは再使用する工程を含んでおり；第１、第２金属層は金属箔ロールとして与えられ、および、プロセスは、Ｔｍｉｎより大きな熱で、充填熱可塑性材料を押し出す工程と、Ｔｍｉｎより低い温度への充填熱可塑性材料の冷却工程を始める前に、充填熱可塑性材料の対向面へ第１、第２金属層を接触させる工程と、を連続して行うプロセスであり；圧力を加える工程は少なくとも１セットの反回転ローラを通って合成材料を通し、その結果、合成材料の厚さが少なくとも２％少なくされる工程を含んでおり；そのプロセスは、第１、第２金属層間にスペーサーを少なくとも部分的に置く工程を含み、ここで、スペーサーは、Ｔｍｉｎで固体であり；スペーサーの第１部品は第１、第２金属層間に置かれ、および、スペーサーの第２部品は第１、第２金属層間に置かれず、および、スペーサーの第２部品はスペーサーの第１部品の厚さより厚くなっており；プロセスは、第１金属層を洗浄する工程をさらに含んでおり；コア層は、コア層の全容量に基づいた、約３容量％から約３０容量％の金属繊維を含んでおり；コア層は、コア層の全容量に基づいた、約５容量％から約２５容量％の金属繊維を含んでおり；金属繊維の容量に対する１つ以上のポリマーの容量の比率は約２．２：１よりも大きく；充填熱可塑性材料の容量は、第１、第２金属層間の空間の少なくとも９０容量％であり；合成材料は、ＡＣ調節を使用して、２枚のプレート間の電圧降下によって測定されるような約１０，０００Ω・ｃｍ未満の貫通厚さ方向抵抗を有しており；混合物は再利用された金属の充填材粒子をさらに含み；ここで、そのプロセスは、再利用された金属の充填材粒子を形成するためにポリマー材料によるスタンピング操作から屑（ｏｆｆａｌ）を接触させる工程を含み；再利用された充填材粒子は、約０．１０ｍｍ未満の重量平均粒径を有しており、約１０未満のアスペクト比を有しており；屑は、金属材料である少なくとも１つの屑層、および熱可塑性材料を含んでいる少なくとも１つの屑層を含んでおり；プロセスは、１０未満のアスペクト比を有している金属粒子を含んでいるプライマーで、そして、１０未満のアスペクト比を有している金属粒子を含んでいる接着剤材料、またはその両方で、第１金属層の第１表面を覆う工程を含んでおり；第１金属層の第１表面は、両方のプライマー、接着剤材料、またはその両方が無いものであり；金属繊維は、熱可塑性材料（例えば、垂線方向の繊維の容量に対して繊維の中で最も高い濃度を有しているコア層のプレーン内の方角の繊維の容量比率は、約３：１未満好ましくは約２：１未満）内で任意に配列されており；プロセスは、金属繊維および他の充填材粒子を混合する工程を含んでおり；プロセスは、短繊維を形成する金属繊維の繊維を切り刻む工程と、押出成形機に短繊維を供給する工程と、を含んでおり、ここで、プロセスには、容器に短繊維を置く工程が無く；プロセスは、次の工程をさらに含み：第２充填熱可塑性材料の第１表面へ第２金属層の第１表面を付着させる工程と、第１金属層に接着された充填熱可塑性材料の第２表面を第２金属層に接着された充填熱可塑性材料の第２表面へと接触させ、この結果、２つの充填熱可塑性材料は第１、第２金属層の間に置かれる工程と、充填熱可塑性材料の第２表面に圧力を加える工程と、を含み；ここで、充填熱可塑性材料の第２表面はＴｍｉｎより高い温度を有しており、この結果、２つの充填熱可塑性材料は、接合し、第１、第２金属層の間に置かれるコア層を形成し；あるいは、プロセスは、約１２０℃よりも高いＴｍｉｎによって特徴付けられる。
【００２０】
また発明の別の態様では、合成材部分を形成する方法は、一部分を形成するために上述された１つのような、合成材料をスタンピングする工程を含むように向けられている。
【００２１】
本発明のこの態様は、さらに以下の特徴の１つまたは任意の組み合わせによって特徴付けられてもよい。即ち：プロセスは、合成材料の少なくとも１つの外表面を覆う工程をさらに含み；合成材料は、スタンピングする工程中、約４５℃未満の温度であり；スタンピングする工程は、約１．５より大きな延伸比によって合成材料の少なくとも１つの部分を引張る工程を含んでいる；複合材部分は、しわ、くぼみおよび割れ目が無く；複合材部分には、甲種（ｃｌａｓｓ  Ａ）表面を有しており；プロセスは、少なくとも１つの追加の金属含有材料に合成材料を溶接する工程をさらに含み、ここで、溶接工程は、抵抗溶接、レーザー溶接および電子ビーム溶接から成る群から選択され；溶接工程は、抵抗溶接工程であり；溶接工程は、ｉ）第１金属層と同じ材料のモノリシック金属シートであって、合成材料と同じ厚さを有している金属シートを、追加の金属含有材料へと溶接するのに要求される溶接電流よりも低い、溶接電流と、ｉｉ）第１金属層と同じ材料のモノリシック金属シートであって、合成材料と同じ厚さを有している金属シートを、追加の金属含有材料へと溶接するのに要求される溶接サイクル数よりも少ない、溶接サイクル数と；あるいはｉｉｉ）（ｉ）、（ｉｉ）の両方；あるいは、合成材部分は、バンパー、ホイールハウス外側、フェンダー外側、フード外側、前部ドア外側、後部ドア外側、デッキリッド外側、リフトゲート外側、背面シートパネル、リヤシェルフカバー、ダッシュパネルの共同壁、後部コンパートメント・パン、スペアタイヤの保管用のタブを有している部分、シートへの積荷、乗るためのタブを有している部分、屋根外側、フロアー・パン、本体側面またはその任意の組み合わせの群から選択された自動車の部分に用いられる。
【００２２】
別の態様では、発明は、次のような軽量合成材料を使用することに向いている。即ち、前記したもの、自動車・パネル、トラック・パネル、バス・パネル、容器、列車のパネル、ジェット機のパネル、自転車チューブ、オートバイ・パネル、トレーラー・パネル、レクレーショナルビークルのパネル、あるいはスノーモービルのパネル。
【００２３】
また別の態様では、発明は次のものを含む溶接継ぎ手に向けられる。即ち：第１の金属を有している第１金属層；ｉｉ）  第２金属を有している第２金属層、ここで、第１金属層は第２金属層と溶接されており、溶接エリアは、溶接領域を定めており、ここで、第１金属および第２金属は同じかまたは異なるものであり；および溶接領域を少なくとも部分的に取り囲む金属環、該金属環は、第１、第２金属層間に配置され、第１、第２または両方に溶接され、ここで、金属環は、第１金属および第２金属とは異なる金属である。
【図面の簡単な説明】
【００２４】
【図１Ａ】ポリマー層と金属層を有している合成材料を示す。
【図１Ｂ】２つの金属層間に置かれたポリマーのコア層を有している合成材料を示す。
【図２】本発明の教示する実施可能な微細構造の例であり、金属繊維が、ポリマーマトリクスの連続相内で分配さている。
【図３Ａ】合成材料と金属シートの間の接合点近くの断面を示す顕微鏡写真である。
【図３Ｂ】合成材料と金属シートの間の接合点近くの断面を示す顕微鏡写真である。
【図３Ｃ】金属繊維を含むポリマー材料を示す顕微鏡写真である。
【発明を実施するための形態】
【００２５】
一般的に、本明細書に記載の材料は、記述されるように、充填ポリマー材料を使用し、そして特に１つは、ポリマーマトリクス内で分配された金属繊維相を含む。一般的に、本明細書に記載の合成材料は、少なくとも二層を使用する。そのうちの１つは上記の充填（例えば繊維充填）ポリマー材料（例えば繊維充填ポリマー層中のもの）である。より特別には、本明細書に記載の材料は、サンドイッチ構造を含む合成材である。該合成材に準じ、繊維充填ポリマー層は２つ以上の他の層の間にサンドイッチされる。本明細書に記載の材料は、またサンドイッチ構造前駆体（例えば充填ポリマー層が露出した外側表面を有するように、充填ポリマー層が付けられる第１層）を熟慮する。第２層は、充填ポリマー層に後に付けられてもよい。発明は、また、本発明の教示による繊維充填ポリマー材料を含む、供給材料組成材（例えば、ペレット、シート形状、さもなくば他の形状）を熟慮する。示されるように、本明細書に記載の材料は、特性のユニークで、驚くべき・魅力的な組み合わせを示す。特性は、材料を変形操作（例えば絞り加工のような操作を形成する比較的高い歪率）、溶接動作または両方に適しているようにする。例えば、教示されるように、充填ポリマー層は、多相的な方法で設計されている。少なくとも１つの相（例えば充填材）は、伝導性の流路を与え、塑性変形可能で、および塑性変形を含む、引き起こす応力にさらされた時等しい歪硬化を起こすものでもよい。さらに、ポリマー相は、他の材料（例えば鋼シートのような金属層）に十分に接合するものである。前記他の材料は、合成材の剥離を無くす溶接および／または変形のために合成材料を処理するものである。ポリマー相は、また被覆操作にさらされる時（例えば、シート状金属被覆操作に共通する、静電塗装浴槽、または耐腐食性を与える他の浴槽のような薬浴にさらされた時）に変質しないようなものである。
【００２６】
その種々の態様において本発明は、魅力ある合成材、特に、ラミネート合成材を導出するユニークな組み合わせの使用を生じる。ラミネートは、従来技術の開示されているシート状材（シート状の金属等（例えば、ステンレスおよび／または低炭素鋼））に対するのと同様の手法で、引っ張り（例えば深引っ張り）、溶接、あるいはその両方が、行われるものでもよい。一般的に、発明は、材料が選択され、利用され、その結果、全体として、それらが引抜加工性、溶接性、またはその両方を与えるような、多相合成材料の使用を生成する。さらに、装飾処理または機能面処理（例えばコーティング、めっき、あるいは他のもの）を与えるプロセスに関係があるので、材料は、結果として生じるラミネートが特にそれとして従来の技術の開示されている薄い壁で囲まれた構造物に似ているやり方で処理することができる状態にある。
【００２７】
例えば、本明細書に記載の材料の特定の好ましい組み合わせは、コア材料の側部に置く２つの層と、好ましくは充填ポリマー材料であるコア材料と、を含むことができる。充填ポリマー材料は、好ましくは少なくとも１つのポリマーを含む。該ポリマーは、本質的に、あるいは完全に熱可塑性ポリマーから成り、さもなくば熱可塑性ポリマーのように一般に処理可能な特徴を有するものでもよい。充填ポリマー材料は、好ましくは、また、充填材相、および好ましくは、本質的に、あるいは完全に繊維相から成るもの、および特に伸長金属繊維相等の伸長繊維相、を含む充填材を有している相を含む。そのような相は、十分に位置を決め、及び／又は、分配され（例えば、外装が設けられ、編まれて、位置を調整され、絡み合わされ、あるいはその任意の組み合わせ）、および、十分な容量で使用される。該量は、ポリマーがそれ自身一般に伝導性でなくても、充填ポリマー材料の少なくとも部分を横切る電気導電性ネットワークが実現される量である。特に好ましい伸長繊維の相は、それ自体伸び（個々の繊維の各々または両方、あるいは全量）および可能性のある歪み硬化を示してもよい。
【００２８】
本明細書に記載の「層」への言及は、材料の離散的・別々の片を必ずしも必要としないことが認識されるべきである。例えば、間に充填ポリマー材料が位置している、共通のエッジを共有するとはいえ、それが材料の二層を定義するためにそれ自体で折り重なられた材料の単一シートを含んでいる場合、階層状の合成材は、本明細書に記載の教示の範囲内にあり得る。
【００２９】
より特別に、本明細書において教示するものに今着目すると、第１の態様では、異種材料に隣接する層から作られる合成材料が熟慮されることが理解される。異種材料は、少なくとも１つの層（例えば金属面層のような金属層）、および少なくとも１つのポリマー層をんでおり、合成材は形成パネルへと形成可能な（例えば、圧力適用によって、材料の塑性歪（例えば比較的急な率）を起こすことによってスタンプ（プレス加工）可能な、または、さもなくばプレス装置で冷間成形され得る）ものである。合成材料は、１つの金属層および１つのポリマー層を含んでいる複合積層板（ラミネート）でもよく、あるいは、それは１つ以上の他の層を含んでもよい。例えば、それは、２つのポリマー層の間に置かれた１つの金属層を含むラミネート、または少なくとも２つの向かい合う金属層の間にはさまれたポリマー層を含むラミネートでもよい。示されたように、特に好ましい手法は、この後の構造物を予見するものであり、前の構造物は、後の構造物のための前駆体として働く可能性のあるものである。このような場合では、サンドイッチ構造を形成する方法は、サンドイッチ構造を形成するために前駆体に層を適用する工程、サンドイッチ構造を形成するために第２前駆体に第１の前駆体を適用する工程、または両方、を含むことができる。
【００３０】
１つの金属層１４と１つのポリマー層１６を有している複合積層板１０の一例は、図１Ａに示される。サンドイッチ１２は、図１Ｂに示されるように、第１の金属層１４、第２金属層１４’、および第１と第２金属層の間に置かれたポリマー層１６（例えばポリマーのコア層）を含むことができる。図１Ａおよび１Ｂを参照すると、ポリマー層１６は、少なくとも１つのポリマー（例えば熱可塑性ポリマー）１８および１つの繊維２０を含む。ポリマー層１６および第１金属層１４には、共通の表面２２を有することができる。図１Ａと１Ｂに示されるように、繊維のいくつかまたはすべては長さと指向性を有することができ、この結果、それらは、ポリマー層の１つの表面からポリマー層の対向面まで及んでいる。しかしながら、他の繊維長さおよび指向性が発明の範囲内にあることが認識されるだろう。例えば、ポリマー層の２つの向かい合う面の間に伸びる金属繊維のごく一部分は、２０％未満、１０％未満、５％未満または１％未満でもよい。
【００３１】
上記の、合成材、多層構造物に加え、本発明の別の態様では、熱可塑性ポリマーおよび繊維（例えば金属繊維）（それは後に２つの金属層の間にサンドイッチされる）を含む前駆体ポリマー層シート材料（すなわち単一層のポリマー層）を熟考する。
【００３２】
しかし、発明の別の態様は、ポリマーと繊維を含んでいる前駆体ポリマーフィードストック材料を熟慮する。前記ポリマーフィードストック材料は、単一素材として、または１つ以上の追加材料（例えば１つ以上の追加のポリマー）により希釈することによってポリマー層（例えばシートの中）に形成され得る（例えば、鋳造または押し出し形成）。そういうものとして、前駆体ポリマーフィードストック材料は、合成材料のポリマー層中の構成要素のいくつかまたはすべてを含むことができる。好ましくは、前駆体ポリマーフィードストック材料は、ポリマー層用の繊維の実質全部を含む。
【００３３】
使用時、合成材は、変形され（例えば、スタンピングすることによって、形成され）、別の構造物（例えば鋼、または別の合成材料への）に取り付けられ、またはその両方がされ得る。好ましい手法は、他の構造物に本発明の合成材を溶接する工程を、採用することである。接着剤、鑞付プロセスなどの使用によるように、溶接以外の技術によって必要な場合、形成されたパネルは他の部品につながれてもよい。両方の場合、合成材料（例えばラミネートまたはサンドイッチシート）は、廉価なスタンピング方法によって形成可能で、また、技術分野において事前に直面した制限から驚くほど無縁である。合成材料の独特の特徴は、それにアプリケーションのための非常に魅力的な候補を与える。該アプリケーションは、輸送（例えば、自動車）産業で現在使用されたボデイパネル等のように標準モノリシック金属シートを伝統的に利用するものである。
【００３４】
本発明の１つの独特の特徴は、廉価なスタンピング操作のための、新しい形成可能な合成材料（例えばサンドイッチまたはラミネート構造）を生産するための、ポリマー（例えば熱可塑性ポリマー）および金属繊維の特定の選択と、他の充填材と同様に金属繊維および随意の粒子状材料のポリマーマトリクスへの組み込みと、を含むことである。別の新規性は、抵抗溶接（例えば点溶接、シーム溶接、フラッシュ溶接、プロジェクション溶接またはアプセット溶接）、エネルギー・ビーム溶接（例えばレーザー・ビーム、電子ビームまたはレーザーハイブリッド溶接）、ガス溶接（例えば酸素アセチレンのようなガスを使用する酸素燃焼溶接）、アーク溶接（例えばガスメタルアーク溶接、ミグ溶接または被覆アーク溶接）のような従来の溶接技術によってスタンピングできるサンドイッチを連結することができるということである。好ましい接合技術は、抵抗スポット溶接とレーザ溶接のような高速溶接技術を含む。
【００３５】
形成可能な／スタンプ（プレス加工）可能な材料の様々な特徴、前記試験方式、試験基準、欠陥の記載および成形過程の記載は、以下の出版物に述べられている。すべてのものは、明らかに引用することによって本明細書に組み入れられる。Ｍ．  Ｗｅｉｓｓ，  Ｍ．  Ｅ．  Ｄｉｎｇｌｅ、Ｂ．  Ｆ．  Ｒｏｌｆｅ、Ｐ．  Ｄ．  Ｈｏｄｇｓｏｎによる論文、"Ｔｈｅ  Ｉｎｆｌｕｅｎｃｅ  ｏｆ  Ｔｅｍｐｅｒａｔｕｒｅ  ｏｎ  ｔｈｅ  Ｆｏｒｍｉｎｇ  Ｂｅｈａｖｉｏｒ  ｏｆ  Ｍｅｔａｌ／Ｐｏｌｙｍｅｒ  Ｌａｍｉｎａｔｅｓ  ｉｎ  Ｓｈｅｅｔ  Ｍｅｔａｌ  Ｆｏｒｍｉｎｇ"，  Ｊｏｕｒｎａｌ  ｏｆ  Ｅｎｇｉｎｅｅｒｉｎｇ  Ｍａｔｅｒｉａｌｓ  ａｎｄ  Ｔｅｃｈｎｏｌｏｇｙ，  （Ｏｃｔｏｂｅｒ  ２００７），  Ｖｏｌｕｍｅ  １２９，  Ｉｓｓｕｅ  ４，  ｐｐ．  ５３０−５３７．  Ｄ．  Ｍｏｈｒ、Ｇ．  Ｓｔｒａｚａによる論文、"Ｄｅｖｅｌｏｐｍｅｎｔ  ｏｆ  Ｆｏｒｍａｂｌｅ  Ａｌｌ−Ｍｅｔａｌ  Ｓａｎｄｗｉｃｈ  Ｓｈｅｅｔｓ  ｆｏｒ  Ａｕｔｏｍｏｔｉｖｅ  Ａｐｐｌｉｃａｔｉｏｎｓ"，  Ａｄｖａｎｃｅｄ  Ｅｎｇｉｎｅｅｒｉｎｇ  Ｍａｔｅｒｉａｌｓ，  Ｖｏｌｕｍｅ  ７  Ｎｏ．  ４，  ２００５，  ｐｐ．  ２４３−２４６．  Ｊ．  Ｋ．  Ｋｉｍ、Ｔ．  Ｘ．  Ｙｕによる論文、"Ｆｏｒｍｉｎｇ  Ａｎｄ  Ｆａｉｌｕｒｅ  Ｂｅｈａｖｉｏｕｒ  Ｏｆ  Ｃｏａｔｅｄ，  Ｌａｍｉｎａｔｅｄ  Ａｎｄ  Ｓａｎｄｗｉｃｈｅｄ  Ｓｈｅｅｔ  Ｍｅｔａｌｓ：  Ａ  Ｒｅｖｉｅｗ"，  Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ，  Ｖｏｌｕｍｅ  ６３，  Ｎｏ１−３，  １９９７，  ｐｐ．  ３３−４２．  Ｋ．Ｊ．  Ｋｉｍ、Ｄ．  Ｋｉｍ、Ｓ．Ｈ．  Ｃｈｏｉ、Ｋ．  Ｃｈｕｎｇ、Ｋ．Ｓ．  Ｓｈｉｎ、Ｆ．  Ｂａｒｌａｔ、Ｋ．Ｈ．  Ｏｈ、Ｊ．Ｒ．  Ｙｏｕｎによる論文、"Ｆｏｒｍａｂｉｌｉｔｙ  ｏｆ  （ＡＡ５１８２／ｐｏｌｙｐｒｏｐｙｌｅｎｅ／ＡＡ５１８２）  Ｓａｎｄｗｉｃｈ  Ｓｈｅｅｔ，  Ｊｏｕｒｎａｌ  ｏｆ  Ｍａｔｅｒｉａｌｓ  Ｐｒｏｃｅｓｓｉｎｇ  Ｔｅｃｈｎｏｌｏｇｙ，  Ｖｏｌｕｍｅ  １３９，  Ｎｕｍｂｅｒ  １，  （２０  Ａｕｇｕｓｔ  ２００３）  ，  ｐｐ．  １−７．  Ｔｒｅｖｏｒ  Ｗｉｌｌｉａｍ  Ｃｌｙｎｅ、Ａｔｈｉｎａ  Ｍａｒｋａｋｉによる、米国特許Ｎｏ．６，７６４，７７２  （ｆｉｌｅｄ  （Ｏｃｔ  ３１，  ２００１），  ｉｓｓｕｅｄ  （Ｊｕｌ  ２０，  ２００４））．  Ｆｒａｎｋ  Ｇｉｓｓｉｎｇｅｒ、Ｔｈｉｅｒｒｙ  Ｇｈｅｙｓｅｎｓによる、米国特許Ｎｏ．５，３４７，０９９，  Ｆｉｌｅｄ  （Ｍａｒ  ４，  １９９３），    （１９９４年９月１３日発行），  "Ｍｅｔｈｏｄ  Ａｎｄ  Ｄｅｖｉｃｅ  Ｆｏｒ  Ｔｈｅ  
Ｅｌｅｃｔｒｉｃ  Ｗｅｌｄｉｎｇ  Ｏｆ  Ｓｈｅｅｔｓ  Ｏｆ  Ｍｕｌｔｉｌａｙｅｒ  Ｓｔｒｕｃｔｕｒｅ"．  Ｓｔｒａｚａ  Ｇｅｏｒｇｅ  Ｃ  Ｐによる、国際特許出願公報  （ＰＣＴ）：  ＷＯ２００７０６２０６１，  "Ｆｏｒｍｅｄ  Ｍｅｔａｌ  Ｃｏｒｅ  Ｓａｎｄｗｉｃｈ  Ｓｔｒｕｃｔｕｒｅ  Ａｎｄ  Ｍｅｔｈｏｄ  Ａｎｄ  Ｓｙｓｔｅｍ  Ｆｏｒ  Ｍａｋｉｎｇ  Ｓａｍｅ"，  Ｐｕｂｌｉｃａｔｉｏｎ  ｄａｔｅ：  （Ｍａｙ  ３１，  ２００７）．  Ｈａｗａｒｄ  Ｒ．  Ｎ．による論文、Ｓｔｒａｉｎ  Ｈａｒｄｅｎｉｎｇ  ｏｆ  Ｔｈｅｒｍｏｐｌａｓｔｉｃｓ，  Ｍａｃｒｏｍｏｌｅｃｕｌｅｓ  １９９３，２６，  ５８６０−５８６９．
【００３６】
＜材料＞
一例として、ポリマー層の繊維充填材の使用は、合成材製作を促進すると考えられる。また、驚くほど低い濃度のものは、本明細書において有益な結果を達成するために使用することができる。驚いたことに、本明細書に教示されている材料の選択および組み合わせは、類似の形態（例えば金属シート）の従来の金属構造物よりも単位容量当たり少ない金属を利用可能にし、一方で、まだ比較可能な特性および特徴を示す。当業者が予想外の材料の組み合わせで直面する問題は、回避される。この点で、予測される材料のいくつかの行動特性は、驚くほど回避され、結果として生じる合成材、または両方で有利に使用される。結果として生じるラミネートは、従って、現存資料の差し替え代替物である魅力的な候補を与え、例えば、それらは、工具を入れ替えるか、又は、かなり加工条件変更する、供給源のかなりの投資の必要なしに、鋼シートの代わりに使用することができる。
【００３７】
＜ポリマー層＞
ポリマー層は、充填ポリマー（例えば金属繊維のような補強繊維により充填された熱可塑性ポリマー）を、一般に含み、又は、それらのものから本質的に成るものでもよい。
【００３８】
ポリマー層で使用される充填ポリマー材料は、好ましくは、１つには、比較的固いもの（すなわち、約−４０℃から約５０℃の温度範囲にわたって、例えばＡＳＴＭ  Ｄ１０４３−０２によって測定されたような、少なくとも約２００ＭＰａの硬さの見掛け上の剛性係数）であると一般に見なされるものである。材料の剛性は十分に高くすることができ、その結果、それが薄く柔軟な金属シート面（すなわち金属層）等の間に、配置される、任意の層の支持を与えることができ、結果、合成材料は垂れ下がることなく、それ自身の重量を実質支持することができる（例えば、約０．５〜２ｍｍの厚さを有している合成材料の１０ｃｍｘ１０ｃｍのシート、固定端に向かい合っている自由端を有する片持ち梁を形成する１つのエッジに沿って奥行き１ｃｍが、固定された場合、前記自由端で５ｍｍ未満のたわみを示す）。したがって、結果として生じる合成材は十分に固い。それは、比較的低い衝撃力でのくぼみ等の変形に抵抗する支援を行うが、また、激突衝撃負荷にさらされた時、柔軟（シート金属と同様）に一般に変形するだろう。例えば、充填ポリマー材料は、アイソタクチック・ポリプロピレン、ナイロン６、充填材の無いポリマー（すなわち充填ポリマー材料に使用されたものと同じポリマーだが、教示するような金属繊維および他の充填材のないポリマー）、または任意の組み合わせ、よりも大きな剛性係数（ＡＳＴＭ  Ｄ１０４３−０２によって測定された）を有するものでもよい。好ましくは、剛性係数は、非充填ポリマー（すなわち充填ポリマー材料で使用されるのと同じポリマーだが、教示された金属繊維および他の充填材のないポリマー）の剛性係数の少なくとも１１０％、より好ましくは少なくとも１２５％、そして最も好ましくは少なくとも１５０％、である。充填ポリマー材料は、約２００ＭＰａより大きな、好ましくは約４００ＭＰａより大きな、より好ましくは約８００ＭＰａより大きな、さらに好ましくは、約１５００ＭＰａより大きな、そして最も好ましくは、約２５００ＭＰａより大きな剛性係数を有することができる。
【００３９】
好ましくは、充填ポリマー材料の少なくともいくつかのポリマーは、加熱可塑性物であるが、熱硬化性ポリマー（特に熱可塑性のように処理可能であるが硬化される、熱硬化性のポリマー）でもよく又は含んでもよい。好ましくは、充填ポリマー材料の中で使用されるポリマーの少なくとも５０重量％（１００％ではない場合、好ましくは少なくとも６０重量％、７０重量％、８０重量％、９０重量％またはちょうど９５重量％）は、熱可塑性ポリマーである。
【００４０】
充填ポリマー材料は、比較的強固なポリマー材料であることであると特徴付けることが
できる。例えば、充填ポリマー材料は、比較的高い引張強さ（約０．１ｓ−１の公称歪率でＡＳＴＭ  Ｄ６３８−０８によって測定された）を有することができる。充填ポリマー材料の引張強さは、非充填ポリマー（すなわち充填ポリマーとして使用されるのと同じポリマーだが、教示された金属繊維および他の充填材のない）の引張強さより大きくてもよい。好ましくは、引張強さは、非充填ポリマー（すなわち充填ポリマーで使用されるのと同じポリマーだが、教示された金属繊維および他の充填材のないポリマー）の引張強さの少なくとも１１０％、より好ましくは少なくとも１２５％、そして最も好ましくは少なくとも１５０％、である。充填ポリマー材料は、約１０ＭＰａより大きな、好ましくは約３０ＭＰａより大きな、より好ましくは約６０ＭＰａより大きな、さらに好ましくは約９０ＭＰａより大きな、そして最も好ましくは約１１０ＭＰａより大きな引張強さを有することができる。
【００４１】
充填ポリマー材料は、また、破断時に比較的高い伸びを有していてもよい。例えば、充
填ポリマー材料は、約０．１ｓ−１の公称歪率でＡＳＴＭ  Ｄ６３８−０８によって測定されるように、５０％を超え、好ましくは８０％を超え、最も好ましくは約１２０％より大きい、破断時の比較的高い伸びを有するように特徴付けられ得る。
【００４２】
充填ポリマー材料は、高い歪み硬化特性（例えば約９未満の、より好ましくは約３未満の、Ｙ／Ｇの比率であり、ここで、Ｙは推定降伏応力で、Ｇは歪み硬化係数）を有するものでもよい。
【００４３】
充填ポリマー材料は電気伝導特性（例えば、充填ポリマー材料が導電体でもよい）を有することもでき、この結果、合成材の金属は、シート金属等の別の構造物に溶接できる。導電性路は充填ポリマーによって与えられる。ポリマー・コア材料の電気伝導特性は、少なくともパーコレーション濃度（すなわち連続的なネットワークあるいは金属面間の導電性路が形成される所の最低濃度）を有するため、ある量のポリマーに分散される、金属繊維および随意の金属またはカーボンブラック微粒子の使用によって達成することができる。本明細書の教示に対し、好ましいパーコレーション濃度の実施例は、充填ポリマー材料の全容量に基づく、３−３３容量％（例えば５−３３容量％、１０−３０容量％、またはちょうど３−１２容量％）の間にあってもよい。もちろん、より高い濃度も使用することができる。合成材料は、技術分野で開示された溶接スケジュールを用いる溶接可能なもの、または、５つまでの追加の接合サイクル及び／又は約５０％未満の溶接電流の増加及び／又は約５０％未満の溶接圧力の増加、を有している前記溶接スケジュールによって溶接可能なものでもよい。予想外に見出されたものは、本発明の合成材料が、よい接合点を得るのに、合成材上の金属面として同じ金属を有するとともに同じ全厚みを有しているモノリシック金属シートからよい接点を得るのに必要な溶接サイクル数と溶接電流に比べて、より少数の接合サイクル（例えば少なくとも２５％さらに少ない接合サイクル）、より低い接合電流（例えば少なくとも２０％さらに低い接合電流）、またはその両方を必要とすることである。そのような溶着条件は、より速く、かつ、より少ないエネルギーを必要とする、より経済的な接合スケジュールを有利に可能にする。
【００４４】
充填ポリマー材料は、好ましくは、軽量で、室温（ＡＳＴＭ  Ｄ７９２−００によって測定された）で、金属層の金属（その密度が完全に高められると仮定する）の密度未満の密度を有している。充填ポリマー材料の密度は、金属層の金属の密度の、好ましくは７５％未満、より好ましくは６０％未満、なお好ましくは４０％未満、および最も好ましくは３３％未満である。一例として、本明細書の１つの手法は、充填ポリマー材料（例えば、鋼繊維のような金属繊維を含む）が約４ｇ／ｃｍ３未満、より好ましくは約３．０ｇ／ｃｍ３未満の密度を有するだろうということを想定している（例えば、充填ポリマー材料は、１．２〜２．８ｇ／ｃｍ３、なおよくは１．３〜２．６ｇ／ｃｍ３の範囲の密度を有していてもよい）。
【００４５】
充填ポリマー材料（例えば充填ポリマー材料のポリマー）は、酸化防止剤、安定剤、滑沢
剤、ブロッキング防止剤、帯電防止剤、カップリング剤（例えば充填材用の）、起泡剤、ピ
グメント、難燃剤添加剤、およびポリマー合成技術に対する既知の他の加工助剤のような１つ以上の添加剤をさらに含んでもよい。適切な難燃剤は、ハロゲン含有難燃剤およびハロゲン・フリー難燃剤を含んでもよい。難燃剤は、また酸化アンチモンのような化合物を含んでいるアンチモンを含んでもよい。使用され得る典型的な難燃剤は、塩素含有難燃剤、臭素含有難燃剤、窒素含有難燃剤（メラミンシアヌレート等）、リン含有難燃剤（リン酸、有機リン酸化合物、フォスフィン酸の塩類、有機亜リン酸化合物）、リン酸または濃縮リン酸を伴うメラミンの凝縮液（リン酸メラミン、ポリリン酸メラム、ポリリン酸メロンおよびポリリン酸メレン等）、水酸化マグネシウム（Ｍｇ（ＯＨ）２）アルミニウム・トリハイドレード（アルミニウム（Ａｌ（ＯＨ）３）、およびそれらの任意の組み合わせ、を含む。使用され得るハロゲン化難燃剤は、米国特許Ｎｏ．３，７８４，５０９（Ｄｏｔｓｏｎ等による、１９７４年１月８日、例えば、第１欄第５９行目から第４欄第６４行目に記載の置換イミドを参照）、Ｎｏ．３，８６８，３８８（Ｄｏｔｓｏｎ等による、１９７５年２月２５日、例えば、第１欄第２３行目から第３欄第３９行目に記載のハロゲン化ビスイミドを参照）、Ｎｏ．３，９０３，１０９（Ｄｏｔｓｏｎ等による、１９７５年９月２日、例えば、第１欄第４６行目から第４欄第５０行目に記載の置換されたイミドを参照）、Ｎｏ．３，９１５，９３０（Ｄｏｔｓｏｎ等による、１９７５年１０月２８日、例えば第１欄第２７行目から第３欄第４０行目に記載のハロゲン化ミスイミドを参照）、そしてＮｏ．３，９５３，３９７（Ｄｏｔｓｏｎ等による、１９７６年４月２７日、第１欄第４行目から第２欄第２８行目に記載のブロム化イミドおよび塩化ベンゾイルの反応生成物を参照）、に開示された難燃剤を含む。それらの各々は、そのすべてを引用することによって本明細書に組込まれる。使用されるのであれば、１つ以上の添加剤は、ポリマーと添加剤の総合重量に基づいて、約３０重量％未満、好ましくは約２０重量％未満、およびより好ましくは約１０重量％未満、の濃度で、存在してもよい。
【００４６】
充填ポリマー材料は、（例えば抵抗溶接プロセス中に）揮発する、可塑剤または他の比較的低分子量材料がないものでもよい。使用されるのであれば、可塑剤または他の比較的低分子量材料の濃度は、充填ポリマー材料（例えば充填ポリマー材料が金属層から薄層に分かれないようなもの）の総重量に基づいた重量で、約３重量％未満、より好ましくは約０．５重量％未満、および最も好ましくは約０．１重量％未満のものである。
【００４７】
また、本明細書の教示するものは、材料、加工条件、またはその両方を選択する工程について熟慮するものであり、その結果、処理中、金属層から充填ポリマー材料の層はく離（例えば層剥離を起こすのに十分な、充填ポリマー材料と金属層間インターフェースでの蒸気圧増大によって引き起こされる層はく離）が、実質または完全に回避される。
【００４８】
＜ポリマー＞
今、本明細書で使用するポリマーの特定の実施例により多くの注意を払うと、充填ポリマー材料に用いられるポリマーは、好ましくは、熱可塑性ポリマー（ピーク融解温度（ＡＳＴＭ  Ｄ３４１８−０８によって測定された）、５０℃（好ましくは約８０℃よりも高い、なお好ましくは約１００℃よりも高い、なお好ましくは約１２０℃より高い、より好ましくは約１６０℃よりも高い、さらに好ましくは１８０℃よりも高い、そして最も好ましくは約２０５℃よりも高い）グラス遷移温度（ＡＳＴＭ  Ｄ３４１８−０８によって測定された）の何れかを有している）を含む。熱可塑性ポリマーは、約３００℃未満、約２５０℃未満、約１５０℃未満、約１００℃未満の、ピーク融解温度、グラス遷移温度、またはその両方を有していてもよい。それらは、室温で少なくとも、部分的に結晶、または室温で実質完全にガラス質、であってもよい。適切なポリマー（例えば適切な熱可塑性ポリマー）は、以下の張力特性（０．１ｓ−１の公称歪率でＡＳＴＭ  Ｄ６３８−０８によって測定された）の１つまたは任意の組み合わせを特徴とすることができる。即ち、約３０ＭＰａ（例えば、約７５０ＭＰａより大きい、または約９５０ＭＰａより大きな）より大きな引張係数（例えばヤング率）；工学引張強さ（すなわちσｅ）、正確な引っ張り強さ（すなわちσｔ、ここで、εｅが工学負荷である場合、σｔ＝（１＋εｅ）σｅ）、またはその両方が、約８ＭＰａより大きな（例えば、約２５ＭＰａより大きな、約６０ＭＰａより大きな、さらに約８０ＭＰａより大きな）ものであり；あるいは、少なくとも約２０％（例えば少なくとも約５０％、少なくとも約９０％、または少なくとも約３００％）の破断時の可塑的伸長；の１つまたは任意の組み合わせを特徴とすることができる。別段の定めがない限り、用語「引張強さ」は、工学引張強さを指す。
【００４９】
ポリマーは、好ましくは歪み硬化特性を有してもよい。該特性は、正確な引張応力（Ｓｔ）の曲線、および次の形態のポリマー伸長の導出式によって特徴付けられる。
（Ｌ２−１／Ｌ）
ここで、Ｌは、拡張比率、すなわち最後と最初の引っ張られている状況での長さ間の比率である（Ｈａｗａｒｄ  Ｒ．Ｎ．による論文、Ｓｔｒａｉｎ  Ｈａｒｄｅｎｉｎｇ  ｏｆ  Ｔｈｅｒｍｏｐｌａｓｔｉｃｓ，  Ｍａｃｒｏｍｏｌｅｃｕｌｅｓ  １９９３，２６，  ５８６０−５８６９）。
曲線は方程式によって合わされる。即ち、
Ｓｔ＝Ｙ＋Ｇ（Ｌ２−１／Ｌ）（式１）
ここで、Ｙは推定降伏応力であり、Ｇは歪み硬化係数である。
充填ポリマー材料に適しているポリマー（例えば本明細書に記載のサンドイッチ合成材のコア層等のポリマー層）は、比較的高い歪み硬化係数、比較的低い推定降伏応力、またはその両方を有している。ポリマーの歪み硬化係数は、約１ＭＰａより大きく、好ましくは約２ＭＰａより大きく、より好ましくは約４ＭＰａより大きく、そして最も好ましくは、約１０ＭＰａより大きいものでもよい。推定降伏応力は、約１２０ＭＰａ未満、好ましくは約８０ＭＰａ未満、およびより好ましくは約３０ＭＰａ未満でもよい。Ｙ／Ｇ比率は、好ましくは９未満、好ましくは３未満、およびより好ましくは２未満でもよい。
【００５０】
ポリマー層に適し得る熱可塑性ポリマーの実施例は、ポリオレフィン（例えばポリエチレンとポリプロピレン）、アセタールコポリマー、ポリアミド、ポリアミドコポリマー、ポリイミド、ポリエステル（例えばポリエチレン・テレフタレートとポリブチレンテレフタレート）、ポリカーボネート、アクリロニトリルブタジエンスチレンコポリマー、ポリスチレン、少なくとも８０重量％のエチレンを含むエチレンコポリマー、これらのポリマーを含んでいるコポリマー、任意のこれらのポリマーの混合物、またはその任意の組み合わせ、を含む。
【００５１】
望ましいポリオレフィンは、ポリプロピレン・ホモポリマー（例えばアイソタクチック・ポリプロピレン・ホモポリマー）、ポリプロピレンコポリマー（例えばランダムポリプロピレンコポリマー、耐衝撃性ポリプロピレンコポリマー、またはアイソタクチックのポリプロピレンを含んでいる他のポリプロピレンコポリマー）、ポリエチレン・ホモポリマー（例えば高密度ポリエチレン、または約０．９４ｇ／ｃｍ３より大きな密度を有している他のポリエチレン）、ポリエチレンコポリマー（例えば、少なくとも約８０重量％のエチレンを含む）、任意のこれらのポリマーの混合物、またはその任意の組合せ、を含む。ポリプロピレン・ホモポリマーおよびポリプロピレンコポリマーは、アタクチック・ポリプロピレンが実質ないものでもよい。提示するのであれば、ポリプロピレン中のアタクチック・ポリプロピレンの濃度は、約１０重量％未満が好ましい。適切なポリプロピレンコポリマーおよびポリエチレンコポリマーは、本質的（例えば少なくとも９８重量％）に、あるいは完全に、１以上のα−オレフィンで成るコポリマーを含む。使用され得る、他のポリプロピレンコポリマーおよびポリエチレンコポリマーは、アクリラート、酢酸ビニル、アクリル酸またはその任意の組み合わせから選択された１つ以上のコモノマーを含んでいるコポリマーを含む。コモノマーの濃度は、コポリマーの総重量に基づいた重量で、約２５重量％未満、好ましくは約２０重量％未満、およびより好ましくは約１５重量％未満でもよい。使用され得る、典型的なポリエチレンコポリマーは、エチレン共有ビニル酢酸塩（すなわち、例えば約２０重量％未満の実施例を含んでいる「ＥＶＡ」）、エチレン共有メチル・アクリラート（すなわちＥＭＡ）、エチレン共有メタクリル酸またはその任意の組合せ、を含む。
【００５２】
適切なポリアミドは、ジアミンと二酸の反応生成物、そしてモナドポリアミドを含む。ジアミンと二酸から形成される、典型的なポリアミドは、ジアミンでのアジピン酸またはテレフタル酸のいずれかの反応生成物を含んでいるポリアミド（例えばナイロン）を含んでもよい。典型的な単項のポリアミドは、ナイロン６およびポリ−（ｐ−ベンズアミド）を含む。本発明の中で使用され得る、ナイロンは、ナイロン３、ナイロン４、ナイロン５、ナイロン６、ナイロン６Ｔ、ナイロン６６、ナイロン６／６６、ナイロン６／６６／６１０、ナイロン６１０、ナイロン６１２、ナイロン６９、ナイロン７、ナイロン７７、ナイロン８、ナイロン９、ナイロン１０、ナイロン１１、ナイロン１２およびナイロン９１を含む。上記の言及されたポリアミドのうちの何かでも含んでいるコポリマーも使用され得る。ポリアミドコポリマーは、ポリエーテルを含み得る。ポリアミドコポリマーは、ランダムコポリマー、ブロックコポリマー、その組み合わせでもよい。ポリアミドコポリマーと共に使用され得るポリエーテルは、グリコールを含み得る。使用され得る、典型的なグリコールは、プロピレングリコール、エチレングリコール、テトラメチレングリコール、ブチレングリコールまたはその任意の組み合わせを含む。ポリアミドコポリマーは、複数のポリアミドを含み得る。複数のポリアミドを含む典型的なポリアミドコポリマーは、ポリアミド６およびポリアミド６６を含むポリアミド６／６６である。適切なポリアミド６／６６コポリマーは、ポリマーの総重量に基づいて、約５０重量％未満のポリアミド６６を含み得る。
【００５３】
熱可塑性ポリマーは、好ましくは比較的長連鎖ポリマーである。その結果、それらは、約２０，０００より大きな、好ましくは約６０，０００より大きな、そして最も好ましくは、約１４０，０００より大きな、数平均分子量を有し得る。それらは、非可塑化された、可塑化された、エラストマー修飾された、あるいはエラストマーのないものでもよい。半結晶性ポリマーは、約１０重量％より大きな、好ましくは約２０重量％より大きな、より好ましくは約３５重量％より大きな、さらに好ましくは約４５重量％より大きな、そして最も好ましくは、約５５重量％より大きな結晶化度を有し得る。半結晶性ポリマーは、約９０重量％未満、好ましくは約８５重量％未満、より好ましくは約８０重量％未満、および最も好ましくは約６８重量％未満の結晶化度を有し得る。熱可塑性ポリマーの結晶度は、融解熱を測定しそれを特定のポリマーのための技術分野で既知の融解熱と比較することにより、示差走査熱量測定法を使用して測定され得る。
【００５４】
充填ポリマー材料のポリマーは、また、無水マレイン酸のような極性分子によりグラフトされる、グラフトポリマー（例えばアイソタクチック・ポリプロピレン・ホモポリマーまたはコポリマーのようなグラフトポリオレフィン）の約１０重量％までを含み得る。
【００５５】
熱可塑性ポリマーは、実質非晶性ポリマー（約１０℃／分の率で示差走査熱量測定法によって測定された、例えば約１０重量％未満、好ましくは約５重量％未満、および最も好ましくは約１重量％未満の結晶度を有しているポリマー）を含み得る。例えば、熱可塑性ポリマーは、実質非晶性ポリマーを含み得る。該ポリマーは、約１Ｈｚの率で動的機械分析によって測定された、５０℃より高い、好ましくは１２０℃より高い、より好ましくは約１６０℃よりも高い、さらに好ましくは約１８０℃よりも高い、そして最も好ましくは約２０５℃よりも高い、グラス遷移温度を有している。典型的な非結晶ポリマーは、ポリスチレン含有ポリマー、ポリカーボネート含有ポリマー、アクリロニトリル含有ポリマー、およびその組み合わせを含み得る。
【００５６】
ポリスチレン含有ポリマーの例は、ポリスチレンホモポリマー、耐衝撃性改質のポリスチレン、ポリスチレンブロックコポリマーおよびポリスチレンランダムコポリマーを含み得る。使用されうるポリスチレンブロックコポリマーは、１、２、３、又はそれ以上のポリスチレンブロックを包含しているブロックコポリマー、およびブタジエン、イソプレン、アクリロニトリル、またはそれらの任意の組み合わせから成る基から選択された１つ以上のブロックを含む。ポリスチレンブロックコポリマーは、飽和されず、部分的に飽和され、又は完全に飽和され得る（例えば、二重結合のうちのいくつかまたはすべてを除去するため、さらにポリマー化を反応させた後、ブロックコポリマーが不飽和のコモノマーを含み得る）。例示のスチレンブロックコポリマーは、スチレン−ブタジエン−スチレン（ＳＢＳ）ブロックコポリマー、アクリロニトリル−ブタジエン−スチレン（ＡＢＳ）ブロックコポリマー、スチレン−イソプレン−スチレン（ＳＩＳ）ブロックコポリマー、およびスチレン−アクリロニトリルブロックコポリマー（ＳＡＮ）を含み得る。ポリマーを包含しているスチレンと、コポリマーを包含している他のスチレン、または他の非結晶ポリマーとの混合物も、使用され得る。例えば、充填ポリマー材料のポリマーは、ＡＢＳ、ＳＢＳ、ＳＩＳ、ＳＡＮおよびポリスチレンホモポリマーから成る基から選択されたスチレン含有ポリマーと、ポリカーボネートとの混合物を含み得る。好ましい非結晶コポリマーは、ＡＢＳとポリカーボネートの混合物である。好ましくは、ＡＢＳとポリカーボネートの混成物には、約３０％より大きな破壊時の伸率がある。
【００５７】
任意の熱可塑性ポリマーの代わりに、またはその熱可塑性ポリマーに加えて、ポリマー
層は、以下の特性の一つ又はその両方があるエラストマーを利用し得る：  １００％の伸率（例えば、約３ＭＰａ未満、好ましくは約２ＭＰａ未満）の比較的低い引張係数、比較的高伸張性の破壊時の伸率（例えば、約１１０％より大きい、好ましくは約１５０％より大きい）、両方は約０．１ｓ−１の公称歪率で、ＡＳＴＭ  Ｄ６３８−０８によって測定された。エラストマーは、充填ポリマー材料の延性、または両方を増加させるために、成形性合成材料の改善に機能し得る。エラストマーは、合成エラストマー、天然のエラストマー、またはそれらの組み合わせであり得る。適切なエラストマーは、スチレン含有エラストマー、エチレン含有エラストマー、ブタジエン含有エラストマー、天然ゴム、ポリイソプレン、ブタン含有エラストマー、およびアクリロニトリル含有エラストマーを含み得る。適切なエラストマーは、ブロックコポリマー、ランダムコポリマーおよびホモポリマーを含む。エラストマーは、無水マレイン酸、カルボン酸、アミン、アルコールまたはエポキシドから選択された、１以上の官能基により官能化されるポリマーを含み得る。ナイロンを強靭にするゴム用の、特に好ましいエラストマーは、無水マレイン酸をグラフトしたＥＰＤＭのような、官能化ＥＰＤＭである。エラストマーは、架橋されるか（例えば、エラストマーのゲル化点を越えて架橋される）、または実質的に架橋のないものでもよい。エラストマーは、変形（例えばスタンピング）操作、及び／又は、溶接（例えば抵抗溶接）操作中に架橋が実質的にないものでもよい。エラストマーは、変形操作（例えば、パネル上の塗装を乾かすのに利用されるオーブンのような、焼付釜で）の後に、エラストマーが架橋することを可能にする硬化剤、硬化促進剤、または他の化学薬品を含み得る。ＡＳＴＭ  Ｄ２２４０によって測定されるように、エラストマーは、約８７  Ｓｈｏｒｅ  Ａ未満、好ましくは７０  Ｓｈｏｒｅ  Ａ未満、最も好ましくは約５０  Ｓｈｏｒｅ  Ａ未満の硬度により特徴化される。
【００５８】
いくつかの量のエポキシ樹脂が使用され得るのは可能であるが、充填ポリマー材料のポリマーは好ましくは、エポキシ樹脂、他の脆いポリマー（例えば、約０．１ｓ−１の公称歪率でＡＳＴＭ  Ｄ６３８−０８によって測定されるように、約２０％未満の欠乏で伸長度を有しているポリマー）、またはその両方が実質的にない、または完全にない。存在する場合、エポキシ樹脂、他の脆いポリマー、またはその両方の濃度は、充填ポリマー材料の全容量に基づいて、好ましくは約２０容量％未満、より好ましくは約１０容量％未満、より好ましくは約５容量％未満、および最も好ましくは約２容量％未満である。
【００５９】
充填ポリマー材料に役立つポリマーには、比較的高い線形熱膨張係数（例えば約８０ｘ１０−６）があってもよい。
【００６０】
＜充填材＞
充填ポリマー材料（例えば充填熱可塑性のポリマー層）は、１つ以上の充填材を包含する。充填材は、繊維、および特に金属性の繊維のような補強性充填材でもよい。繊維は、各々の垂直の寸法に対して最長の寸法（例えば直径に対する長さ）のアスペクト比を有し、アスペクト比は、約１０より大きく、好ましくは約２０より大きく、そして最も好ましくは、約５０より大きい。少なくとも繊維の一部（例えば金属繊維の縦方向）は、優先的に配向されてもよく、又は、充填ポリマー材料内で無作為に分散されてもよい。例えば、繊維のうちの少なくともいくつかの全面的な一般的な縦方向は、充填ポリマー材料の任意の層の横方向に対し、優先的に配向された垂線、又は、任意の前記層の横方向に対し無作為に配向されるものでもよい。金属繊維（例えば金属繊維の縦方向）は、前記層の平面内の１、２、またはそれ以上の方向に優先的に配向されてもよく、又は、層の平面内に無作為に配向されてもよい。金属繊維は、任意の層の充填ポリマー材料内に、一様に配されてもく、又は、任意の層の充填ポリマー材料内に、選択的に位置づけられてもよい。図２は、繊維がどのように配されるかの例を図示する。図２は、いくつかが互いにもつれ合って、ポリマーに付けられている、複数の方角で正しい方角に置かれた、複数の繊維を描写する。
【００６１】
充填ポリマー材料はまた、充填剤粒子（例えば粉末、ビーズ、フレーク、顆粒など）のような１つ以上の他の充填材を含み得る。本明細書で使用されているように、充填剤粒子は、繊維ではない（すなわち、約１０より大きい各々の垂線方向への最長方向のアスペクト比を有する充填材ではない）、充填材である。充填剤粒子は好ましくは、約１０未満、好ましくは約８未満、および最も好ましくは約５未満である垂線方向に対する、最長方向のアスペクト比を有している。例えば、充填ポリマー材料は、以下のものから選択された充填剤粒子を含み得る。すなわち、金属粒子、炭素、カーボンブラック（例えばＳＲＦ、ＧＰＦ、ＦＥＦ、ＭＡＦ、ＨＡＦ、ＩＳＡＦ、ＳＡＦ、ＦＴおよびＭＴ）、表面処理されたカーボンブラック、シリカ、活性炭酸カルシウム、軽質炭酸カルシウム、重質炭酸カルシウム、滑石、雲母、炭酸カルシウム、炭酸マグネシウム、粘土、ケイ酸カルシウム、ヒドロタルサイト、ケイソウ土、グラファイト、軽石、エボナイト粉末、綿フロック、コルク粉末、硫酸バリウム、珪灰石、ゼオライト、セリサイト、カオリン、パイロフィライト、ベントナイト、アルミナシリカート、アルミナ、酸化シリコン、酸化マグネシウム、酸化ジルコニウム、酸化チタン、酸化鉄、鉄のリン化物、ドロマイト、硫酸カルシウム、硫酸バリウム、水酸化マグネシウム、水酸化カルシウムおよび水酸化アルミニウム、窒化ホウ素、炭化ケイ素、ガラス、およびそれらの任意の組み合わせから選択される。充填ポリマー材料の中で使用されてもよい、例示の充填剤は、金属粒子、カーボンブラック、グラファイト、ナノ粘土粒子、またはそれらの任意の組み合わせを含む。粒子充填材の濃度は、充填ポリマー材料の全容積に基づいて、好ましくは約１０容量％未満、より好ましくは５容量％未満、および最も好ましくは２容量％未満である。１つ以上の充填材は、ナノチューブ、構造体、層構造体、挿入された構造体、または幾つかの他の構造体を含み得る。
【００６２】
本発明において使用され得る例示の金属繊維は、鋼鉄（例えば低炭素鋼、ステンレス鋼など）、アルミニウム、マグネシウム、チタン、銅、少なくとも４０重量％の銅を含む合金、少なくとも４０重量％の鉄を含む他の合金、少なくとも４０重量％のアルミニウムを含む他の合金、少なくとも４０重量％のチタンを含む他の合金、およびそれらの任意の組み合わせ、などの金属から形成された繊維を含む。金属層に使用され得る金属のうちの何れかは、後に記述されるように、金属繊維にも使用され得る。金属繊維のうちのいくつかまたは全ては、一般に耐腐食性の金属または合金（例えばステンレス鋼）の一種であり、又は、金属繊維のうちのいくつかまたは全ては、金属層に、及び／又は他の金属繊維に陰極防食を提供する金属または、合金（例えばアルミニウム、マグネシウム、またはその両方）の一種であり得る。充填ポリマー材料は、複数の異材質からの同じ材料または金属繊維である、金属繊維を含み得る。例えば、金属繊維のうちのいくつかは、陰極防食を提供する金属または合金であってもよい。好ましくは、陰極防食を提供する金属または合金の繊維の濃度は、金属繊維の全重量に基づいた６０重量％未満、より好ましくは２０重量％未満、および最も好ましくは約１０重量％未満である。異なる金属繊維の混合物も使用されてもよい。
【００６３】
充填ポリマー材料は、炭素繊維、導電性ポリマー材料から形成された繊維などのような
非金属の導電繊維を含み得る。提示するのであれば、金属繊維に対する非金属繊維の重量配分率は、好ましくは約１：１０よりも大きい、より好ましくは約１：５よりも大きい、そして最も好ましくは約１：３よりも大きい。提示するのであれば、金属繊維に対する非金属繊維の重量配分率は、好ましくは約１０：１未満、より好ましくは約５：１未満、そして最も好ましくは約３：１未満である。溶接されることができる充填ポリマー材料はまた、金属繊維の代わりに、非金属の導電繊維を使用して調合されていてもよいことが認識される。使用され得る導電性ポリマー材料は、ポリ（アセチレン）、ポリ（ピロール）、ポリ（チオフェン）、ポリアニリン、ポリチオフェン、ポリ（ｐ−フェニレンスルフィド）、ポリ（パラ−フェニレンビニレン）（すなわちＰＰＶ）、ポリインドール、ポリピレン、ポリカルバゾール、ポリアズレン、ポリアゼピン、ポリ（フルオレン）、およびポリナフタレン、それらの任意の混合物、それらの任意のコポリマー、あるいはそれらの任意の組み合わせを含む、ポリマーを含んでいる。ＰＰＶとその可溶性誘導体は、原型の電界発光する半導体ポリマーとして出現した。使用され得る例示のチオフェンは、ポリ（３−アルキルチオフェン）（ポリ（３−オクチルチオフェン）およびポリ（３−（４−オクチルフェニル）チオフェン）など）、ポリ（３−（アルキルスルファニル）チオフェン）、ポリチオブロモチオフェン（ポリ（２−ブロモ−３−アルキルチオフェン）、ポリ（２，５−ジブロモチオフェン）など）、ポリビチオフェン（ポリ（２，２'−ビチオフェン）のような）、またはそれらの任意の組み合わせを含む。
【００６４】
金属繊維の重量平均の長さ（Ｌａｖｇ）は、約０．５μｍより大きく、好ましくは約５μｍより大きく、より好ましくは約１００μｍより大きく、さらに好ましくは約１ｍｍより大きく、さらに好ましくは約２ｍｍより大きく、および最も好ましくは約４ｍｍより大きなものであり得る。適切な繊維は、約２００ｍｍ未満、好ましくは約１００ｍｍ未満、好ましくは約５５ｍｍ、および最も好ましくは約２５ｍｍ未満の、重量平均の長さを有していてもよい。金属繊維はまた、長さの分散度によって記述され得る。例えば、金属繊維は、金属繊維の５０％より多く（またはさらに７０％より大きい）が０．８＊Ｌａｖｇと１．２＊Ｌａｖｇの間の長さを有するよう、長さの比較的狭い分散度を有し得る。金属繊維は、金属繊維の５０％未満（またはさらに３０％未満）が０．８＊Ｌａｖｇと１．２＊Ｌａｖｇの間の長さを有するよう、比較的広い分散度を有し得る。金属繊維はまた、繊維の重量平均の直径により特徴付けられる。繊維の重量平均の直径は、約０．０１μｍより大きく、好ましくは約０．１μｍより大きく、より好ましくは約０．５μｍより大きく、さらにより好ましくは約１．０μｍより大きく、さらにより好ましくは約３μｍより大きく、そして最も好ましくは約１２μｍよりも大きい。繊維の重量平均の直径は、約３００μｍ未満、好ましくは約１００μｍ未満、より好ましくは約５０μｍ未満、および最も好ましくは約３０μｍ未満であり得る。
【００６５】
金属繊維の濃度は、充填ポリマー材料の全容量に基づいて、好ましくは約１容量％より大きく、より好ましくは約３容量％より大きく、さらにより好ましくは約５容量％より大きく、さらにより好ましくは約７容量％より大きく、さらにより好ましくは約１０容量％より大きな、そして最も好ましくは約１２容量％より大きい。金属繊維は、約６０容量％未満、好ましくは約５０容量％未満、より好ましくは約３５容量％未満、さらにより好ましくは約３３容量％未満、および最も好ましくは約３０容量％未満（例えば、約２５容量％未満、または約２０、１０または５容量％未満）の濃度の、充填ポリマー材料の中に存在し得る。例えば、繊維の量は、充填ポリマー材料の全容量に基づいて、約１容量％、２容量％、３容量％、４容量％、５容量％、６容量％、７容量％、８容量％、９容量％または１０容量％、またはそれらの値（約１％から約６％までのような）によって境界された範囲内にあり得る。本明細書の合成材は、驚くことに、同様の溶接特性を達成するのに必要な粒子充填材の量より実質的に低い、金属繊維の濃度を使用し得ることが可能である。さらに、繊維と材料が選択され、その結果、金属繊維のより高い濃度を有している同一の合成材料と比較して、よりよい溶接作業が驚くことに、比較的低濃度の金属繊維で実現され得ることも可能である。例えば、約１０容量％の金属繊維を有する充填ポリマー材料を使用すると、金属繊維のより高い濃度を有している充填ポリマー材料で作られたものと比較して、優れた溶接特性を有する合成材料がもたらされることが、驚くほどに思われる。
【００６６】
熱可塑性ポリマー材は、約４０容量％より大きな、好ましくは約６５容量％より大きな、より好ましくは約６７容量％より大きな、さらにより好ましくは約７０容量％より大きな、および最も好ましくは約７５容量％（例えば、少なくとも約８０容量％、少なくとも約９０容量％、少なくとも約９５容量％）より大きな濃度の、充填ポリマー材料の中に存在し得る。
【００６７】
繊維（例えば金属繊維）に対するポリマー（例えば熱可塑性ポリマー）の容量比率は、好ましくは約２．２：１よりも大きく、より好ましくは約２．５：１よりも大きく、および最も好ましくは約３：１よりも大きい。繊維（例えば金属繊維）に対するポリマー（例えば熱可塑性ポリマー）の容量比率は、好ましくは約９９：１未満、より好ましくは約３３：１未満、さらにより好ましくは約１９：１未満、および最も好ましくは約９：１未満（例えば、約７：１未満）である。
【００６８】
本明細書中のサンドイッチ合成材における、任意のコア材料は、細孔又は空洞を含み、又は細孔又は空洞が実質的に無いものであり得る。好ましくは、充填ポリマー材料中の細孔又は空洞の濃度は、充填ポリマー材料の全容量に基づいて、約２５容量％未満、より好ましくは約１０容量％未満、さらにより好ましくは約５容量％、および最も好ましくは約２容量％未満（例えば、約１容量％未満）である。
【００６９】
繊維（例えば金属繊維のような導電繊維）は、好ましくは、充填ポリマー材料中の充填材の全容量に基づいて、約４０容量％より大きく、より好ましくは約７０容量％より大きく、そして最も好ましくは約８０％より大きな（例えば、約９０容量％より大きい、又は約９５容量％よりさらに大きい）濃度で存在する。
【００７０】
ポリマー（例えば熱可塑性ポリマー）と金属繊維の結合した量は、充填ポリマー材料の全容量に基づいて、好ましくは少なくとも約９０容量％、より好ましくは少なくとも約９５容量％、そして最も好ましくは約９８容量％である。
【００７１】
金属繊維は、溶接のための電気伝導度、補強のための強化材、または金属がポリマーコアへのよりよい歪硬化特性を延長して、与えることができる繊維を利用することにより、ポリマー構造を歪硬化することのうちの１つまたは任意の組み合わせを提供する。そのようなものとして、金属繊維の伸長可能な伸率（欠乏での）は、ＡＳＴＭ  Ａ３７０−０３ａによって測定されるように、好ましくは約５％より大きく、より好ましくは約３０％より大きく、そして最も好ましくは約６０％より大きい。
【００７２】
金属繊維、金属粒、またはその両方は、充填ポリマー材料のメルトフロー率を好ましくは減少させる。充填ポリマー材料のメルトフロー率（ＡＳＴＭ  Ｄ１２３８（例えば方法Ｋ）によって測定された）は、満たされない（すなわち、充填ポリマー材料の中で使用されるが、金属繊維および教示される他の充填材が無いポリマー）メルトフロー率よりも、好ましくは少なくとも約２０％少なく、より好ましくは少なくとも約４０％少なく、そして最も好ましくは約６０％少ない。
【００７３】
本明細書の材料は、繊維、金属粒子と組み合わせて利用され得ることが可能である。金属粒子は、球状、延長されたもの、又は繊維形状以外の任意の形状であり得る。各々の金属粒子は、粒子と同じ量を有している、球形状粒子の直径と同等のサイズにより特徴付けられ得る。このような定義により、金属粒子は、約２ｍｍ未満、好ましくは約１ｍｍ未満、より好ましくは約０．１ｍｍ未満、および最も好ましくは約０．０７ｍｍ未満（例えば約０．０４ｍｍ未満）の平均サイズを有し得る。
【００７４】
繊維（例えば金属繊維）、または繊維と金属粒子の組み合わせは、好ましくは、ポリマー層の合計の容量の約３０容量％未満（より好ましくは約２５％未満、および最も好ましくは約２０％未満）の容量測定の濃度で、ポリマーマトリックスにおいて分散される（例えば、無作為に分散される）。金属粒子が利用される場合、充填ポリマー材料層における金属粒子の容量に対する、繊維（例えば金属繊維）の容量の比率は、約１：３０よりも大きく、好ましくは約１：１よりも大きく、および最も好ましくは約２：１よりも大きくてもよい。
【００７５】
本発明の１つの態様では、金属粒子、金属繊維、またはその両方は、単一体の金属材料、または合成材料（例えば、本発明の教示によって作られたもののような、サンドイッチにされたプレート）のスタンピング操作、機械加工、または粒子状材料を生成する他の操作の、屑及び／又はスクラップを粉砕する工程により得られ得る。この粉砕工程はまた、ポリマーコアを生み出すために熱可塑性ポリマーと共に溶かされる、再利用されたポリマー材料を生産し得る。前記再利用工程では、費用における実質的減少は、達成されてもよい。
【００７６】
金属繊維と金属粒子に加えて、粉末の形状の炭素、グラファイト、書記素、またはそれらの任意の組み合わせはまた、ポリマー層の全容量に基づいて、好ましくは約５容量％未満の濃度で加えられ、例えば、さらに電気伝導度を増加させるために機能し得る。
【００７７】
ナノ粘土粒子も使用され、例えば、ポリマー延性を改善するために機能し得る。使用された場合、ナノ粘土粒子の濃度は、ポリマー層の全容量に基づいて、約５容量％未満が好ましい。
【００７８】
＜金属層＞
議論されるように、本明細書の合成材は、ポリマーコアの集まりが間隔を置いた層により向かい合う側面を守られる、サンドイッチ構造を利用し得ることが予見される。例えば、本明細書の構造は、シートに接してシート間に配置された、金属繊維を強化したポリマーのコア材料を有する、２枚のシートを含み得る。サンドイッチ構造の金属層（例えば第１金属層および第２金属層）は、層を横切って、箔またはシートまたは等しい或いは不等な厚さ（例えば平均厚み）を有する層の形をしている、適切な材料（例えば金属）からなってもよい。各々の金属層は、一般に一定の厚さを有し、または異なる厚さを有してもよい。各側面の面金属（ｆａｃｅ  ｍｅｔａｌ）は、同じ又は異なる特性を有する材料で作られ、同じ又は異なる金属で作られてもよい。金属面が不等な厚さの金属板で作られている場合、材料は異なる特性を有し、または異なる金属を有する。合成材料は、印をつけ、または異なる金属面を同定し、識別する他の手段を有し得る。層は、互いの層に比例して、構成、サイズ（例えば厚さ、幅、量、またはそれ以外のもの）、形状、または他の特徴において、同じ又は異なるものでもよい。
【００７９】
金属層は、以下の金属のうちの１つの少なくとも約４０モル％を含む純金属または合金を含み得る：すなわち、Ｆｅ（鉄）、Ｎｉ（ニッケル）、Ａｌ（アルミニウム）、Ｃｕ（銅）、Ｖ（バナジウム）、Ｃｒ（クロム）、またはＴｉ（チタン）。金属面は、Ｆｅ、Ｎｉ、Ａｌ、Ｃｕ、Ｖ、Ｔｉ、Ｃｒ、Ｍｏ（モリブデン）、Ｍｎ（マンガン）、Ｍｇ（マグネシウム）、またはＷ（タングステン）から成る基から選択された２つ以上の金属を備える合金を含み得る。前記金属または合金は、また、追加の金属または非金属を含み得る。例えば、面金属に適している金属はまた、約１０モル％未満の濃度でＣ（炭素）、またはＳｉ（シリコン）を含み得る。金属面に使用され得る例示の材料は、一般的な鋼、高張力鋼、中張鋼、超高張力鋼、ステンレス鋼、チタン、アルミニウムおよびそれらの合金を含む。金属または合金には、１つ以上の結晶質相があってもよい。例えば、合金（使用される任意の繊維のような）は、六角形の閉じた一群、面心立方、単純立方、および体心立方体から成る群から選択された結晶相を有してもよい。金属層は、フェライト鋼、オーステナイト鋼、セメンタイト、またはそれらの任意の組み合わせを含み得る。金属層は、アニールされ、冷たく堅くされ、熱処理され、析出硬化され、またそれ以外の処理がなされてもよい。金属層は、比較的大きな粒度（例えば、約３ｍｍより大きな）、または比較的小さな粒度（例えば３ｍｍより小さい）を有し得る。金属面は、薄膜でめっきされた、または覆われた、１つ以上の表面を有し得る。例示のコーティングとめっきは、亜鉛めっきされたもの、電気亜鉛めっきされたもの、クロムめっき、ニッケルめっき、耐腐食性処理、ｅ−被膜、亜鉛コート、Ｇｒａｎｏｃｏａｔ、Ｂｏｎａｚｉｎｃなどの１つ、または任意の組み合わせを含み得る。好ましくは、金属面の１つまたは両方は、約１０Ω・ｃｍ未満の電気抵抗率を有する材料によるコーティングがない。異なる金属材料の組み合わせは、ポリマー層の反対側に異なる種類の金属面を有していることにより、及び／又は異なる合金（例えば、異なる勾配の鋼）と金属の厚さを組み合わせて単一のブランクにするテーラードブランクの使用により、使用され得る。ほんの１つの金属面を含むラミネートに関して、上記で言及された金属は、金属面（すなわち最初の金属層のための）に使用され得る。
【００８０】
金属面の１つまたは両方は、好ましくは、比較的厚く、その結果、合成材料を調合及び／又は加工する場合、金属面がしわを寄せず、裂かず、又は他の欠陥を形成しない。好ましくは、金属面の１つまたは両方の厚さは、少なくとも約０．０５ｍｍ、より好ましくは少なくとも約０．１０ｍｍ、さらにより好ましくは少なくとも約０．１５ｍｍ、および最も好ましくは少なくとも約０．１８ｍｍである。シートは、約３ｍｍ未満、好ましくは約１．５ｍｍ未満、好ましくは約１ｍｍ未満、および最も好ましくは約０．５ｍｍ未満の厚さを有し得る。例えば、合成材料は、少なくとも１つの甲種（ｃｌａｓｓ  Ａ）または乙種（ｃｌａｓｓ  Ｂ）表面、好ましくは少なくとも一つの甲種表面を必要とする、自動推進のパネルにおいて使用されてもよい。前記合成材料は、甲種表面と、甲種表面でない第２表面である、第１表面を有し得る。甲種表面は、比較的厚みのある厚さを有する第１金属面と、第２表面（比較的薄い厚さ（例えば第１金属面の厚さより、少なくとも約２０％または少なくとも約４０％薄い）を有する第２金属面を有する）、を有し得る。一般的に、第２金属層の厚さに対する第１金属層の厚さ（例えば平均厚み）の比率は、約０．２〜約５、好ましくは約０．５〜約２．０、より好ましくは約０．７５〜約１．３３、および最も好ましくは約０．９１〜約１．１であり得る。
【００８１】
＜合成材料＞
合成材料は、多層のシート（例えば、充填ポリマー材料のコアをサンドイッチする金属のような材料のシートを含む、サンドイッチ構造）の形状をしている。シートは、約３０ｍｍ未満、好ましくは約１０ｍｍ未満、より好ましくは約４ｍｍ未満、および最も好ましくは約２ｍｍ未満；および好ましくは約０．１ｍｍより大きな、好ましくは約０．３ｍｍより大きな、そして最も好ましくは約０．７ｍｍより大きな合計平均値厚さを有し得る。合成材料は、一般に均一厚さを有し、または合成材料は、異なる（例えば１つ以上の方向における無作為または周期的な変化）厚さを有し得る。例えば、厚さにおける変化は、厚さの標準偏差が平均厚みの約１０％未満になり得る。厚さの標準偏差は、好ましくは平均厚みの約５％未満、より好ましくは平均厚みの約２％未満、および最も好ましくは平均厚みの約１％未満である。
【００８２】
充填ポリマー層の厚さは、合成材料の総厚みの約１０％、２０％、３０％、４０％またはそれ以上に大きい。充填ポリマー層の容量は、合成材料の全容量の約１０％、２０％、３０％、４０％またはそれ以上に大きい。好ましくは、合成材料の容量の５０％より多くは、充填ポリマー材料である。充填ポリマー材料の濃度は、合成材料の全容量に基づいて、より好ましくは約６０容量％より大きく、より好ましくは約７０容量％より大きい。充填ポリマー材料の濃度は、合成材料の全容量に基づいて、典型的に９２容量％未満である；しかしながら、より高い濃度は、特に比較的厚みのある合成材（例えば、約１．５ｍｍより大きな厚さを有する）において使用されてもよい。
【００８３】
本明細書のサンドイッチ合成構造の外側層（例えば金属性の層）の総厚みは、合成材料の総厚みの約７０％未満でもよい。金属層の総厚みは、好ましくは合成材料の総厚みの約５０％未満、より好ましくは約４０％未満、および最も好ましくは約３０％未満である。外側層（例えば金属層）の総厚みは、合成材料の厚さの総厚みの約５％より大きく、好ましくは約１０％より大きく、およびより好ましくは約２０％より大きくてもよい。
【００８４】
ポリマーコアは、好ましくは、コア層に面する隣接した層（例えば１つ以上の金属層）の表面の少なくとも一部と接している（直接又は、プライマー及び／又は粘着性の層を介するように間接的に）。好ましくは、接触の領域は、ポリマーのコア層に面する隣接した層の表面の全面積の、少なくとも約３０％、より好ましくは少なくとも約５０％、最も好ましくは少なくとも７０％である。
【００８５】
合成材料は、多くのポリマーのコア層を含み得る。例えば、合成材料は、粘着性を含む１つ以上のコア層を含み、その結果、金属層、異なるコア層、またはその両方に付着する。
【００８６】
合成材料は、密度比に対して比較的強度の剛性（例えば、ＡＳＴＭ  Ｄ７４７により約２０℃で測定された、屈曲の剛性（すなわち明白な曲げ係数））を有し得る。例えば、コア材料の少なくとも３０容量％を含み、厚さ（ｔ）を有している合成材料は、面材料（例えば金属）と同じ材料（例えば金属）で作られており、同じ厚さｔを有しているシートの密度比に対する剛性より大きい密度比に対する剛性を有し得る。合成材料の密度比に対する剛性は、約５％より大きな、好ましくは約１０％より大きな、より好ましくは約１４％より大きな、および最も好ましくは約１８％より大きな同じ厚さを有している、１枚の面材料（例えば金属）の密度比に対する剛性を超過し得る。
【００８７】
充填ポリマー材料に隣接する層（例えば金属層）は、比較的低い線形熱膨張係数を典型的に有する。例えば、熱可塑性ポリマーに対する金属層の線形熱膨張係数の比率は、約１：３０から約１：３、より好ましくは約１：１５から約１：５であり得る。合成材料は、驚くことに、薄層に分かれず、又はそうでなければ、ポリマー相と隣接した材料（例えば金属面材料）の間の、線形熱膨張係数における大規模な差にもかかわらず、極端な外気温度（例えば−４０℃と＋４０℃の間で）の間で循環した後に欠損しない。理論によって結合されず、金属繊維の比較的低い熱膨張係数は、充填ポリマー材料の線形熱膨張係数を減少させ、その結果、剥離は減少されるか、さらに除去されると考えられている。
【００８８】
＜合成材を製造する過程＞
合成材料は、少なくとも１つの隣接した層（例えば、金属性のシート）に接合され、好ましくは二層（例えば、２つの金属性の層）の間にはさまれ、一つ又は両方の層に接合される、充填ポリマー材料（例えばコア層）をもたらす過程を使用して、製造され得る。その過程は、最終の所望の論説に到着するために、加熱、冷却、変形（例えばスタンピングなどによるような成形）、または結合の工程の１つまたは任意の組み合わせを含み得る。隣接した層（例えば金属層）の少なくとも１つ、又はすべては、ロールシート、鍛造、鋳造、形成された構造体、押出し加工された層、焼結層、またはそれらの任意の組み合わせの形で提供され得ることが予見される。
【００８９】
シートは、約９０℃よりも大きな（例えば、約１３０℃よりも大きい、又は約１８０℃よりも大きな）温度にまで加熱され得る。好ましくは、Ｔｍｉｎが、充填ポリマー材料の最も高いガラス転移温度（Ｔｇ）と溶解温度（Ｔｍ）である場合、シートは約Ｔｍｉｎよりも高い温度にまで加熱される。金属シート、充填ポリマー材料、またはその両方は、ポリマー（例えば熱可塑性ポリマー）がかなりの破壊を受ける最高温度にまで加熱され得る。熱可塑性ポリマーは、好ましくは約３５０℃未満の温度に、より好ましくは約３００℃未満の温度にまで加熱され得る。熱したポリマーは、金属繊維と、および任意の追加の充填材と混合され得る。熱したポリマー（例えば熱可塑性ポリマー）は、シート層として押し出されてもよい。シート層は、金属面の間で直接押出し加工されるか、または過程或るいは別々の工程において、後で金属面の間に配されてもよい。
【００９０】
ポリマーのコア層は、均質層であり、または複数の下層を含み得る。例えば、充填ポリマー材料は、粘着層（例えば１つ以上の表面上に対する）を含み得る。利用される場合、１または複数の粘着層は、金属繊維、伝導性の充填材粒子（例えば金属粒子、カーボンブラック、グラファイト、鉄のリン化物、およびそれらの組み合わせから成る群から選択された、伝導性の充填材粒子）、またはその両方を好ましくは含む。前記粘着層は、金属面、ポリマーコア、またはその両方に対し、十分によい付着性（例えば、ポリマー層から金属層をはがす場合に、凝集破壊方法が認められる）を提供するために選択され、適用され得る。また、ポリマーから繊維のいくつかは突出するか、または接着剤（例えば、粘性層の中へ）に貫通することも熟慮される。粘着層は、導電性繊維（例えば、粘着層は金属繊維を含む、繊維充填ポリマー層でもよい）を含み得る。合成材料には、任意の粘着層及び／又は粘着層が無くてもよい。
【００９１】
合成材料を製作する過程はまた、１つ以上の金属層を熱し、層に圧力を加えて、ポリマー（例えば、熱可塑性ポリマー、または金属繊維と任意の充填材で合成された熱可塑性ポリマー）をカレンダリングし、複合体シート（例えば、材料における任意の熱可塑性ポリマーの溶解温度より大きな温度の）をアニーリングする、１つ以上の工程を含み得る。
【００９２】
充填ポリマー材料（例えば、本明細書のサンドイッチ合成材用のコア層）を製造する過程は、繊維とポリマー（例えば熱可塑性ポリマー）を接触させる工程を含み得る。繊維とポリマーを接触させる工程は、充填ポリマー材料を形成する工程の前、またはその間に生じ得る。例えば、繊維と少なくともポリマーの一部を含むポリマー材料を満たした前駆体供給材料は、単繊維を引き抜き形成する工程、または好ましくは液体状態（例えば、溶解した熱可塑性ポリマー）におけるポリマーを通った繊維を含む、引き抜き成形過程によって調合され、その結果、繊維がポリマーで覆われる。前駆体供給材料のポリマー材料を製造する過程は、好ましくは連続繊維を利用し、フィードストック材料は、ペレット剤、顆粒、線材、またはポリマー押し出し機または他のポリマー加工装置へ供給するのに適している他の形状（典型的には約２グラム未満の質量を有する）へと、好ましくは削られる。そのため、各々のペレット、顆粒、または線材における繊維は、一般的に軸方向の配向に整列される。別の実施例として、前駆体フィードストック充填ポリマー材料は、ポリマーが流動する温度で、押し出し機、密閉式混合機、微粉炭機、または他のポリマー混合装置において、繊維と少なくともポリマーの一部（例えば熱可塑性ポリマー）を混ぜ合わせることにより製造され得る。別の手法では、繊維とポリマーは、ポリマー層を製造する過程の間に接触される。例えば、繊維およびポリマー（例えば熱可塑性ポリマー）の材料は、乾燥混合され、ポリマー加工装置に供給されて、それらは、個々にではあるが、同時にポリマー加工装置への位置に供給され、または、異なる位置に、またはポリマー加工装置の中へ異なる時に供給され得る。前駆体フィードストック充填ポリマー材料を形成する過程、又はポリマー層を形成する過程は、繊維を切り刻み、ポリマー加工装置（前記過程は、切り刻まれた繊維を格納する工程が無い、または繊維と分配剤（ｐａｒｔｉｔｉｏｎｉｎｇ  ａｇｅｎｔ）（例えば、粉末充填材または粉末ポリマーのような粉末）とを接触させる工程を含み得る）に、それらを直接供給する工程を含んでもよい。ポリマー層を形成するプロセスは、連続過程またはバッチ操作でもよい。好ましくは、そのプロセスは連続法である。
【００９３】
そのプロセスは、第３金属層（第１と第２金属層に加えて）を提供する工程を含み得る。前記プロセスは、第２金属層と第３金属層の間に第２ポリマーのコア層をはさむ工程を含み、その結果、第２金属層が２つのポリマー層の間にはさまれる。利用された場合、第３金属層は、好ましくは、穿孔されてもよい（例えば、第３金属層の表面の少なくとも約２０％、より好ましくは少なくとも約４０％、そして最も好ましくは約６０％を覆う、多くの開口部を有している）。
【００９４】
Ｔｍｉｎが、充填ポリマー材料における、最も高い溶解温度または最も高いポリマーのガラス転移温度より大きい場合、そのプロセスは、Ｔｍｉｎより大きな温度で第２金属層または第２ラミネートの充填ポリマー材料のいずれかの表面と、ラミネートの充填ポリマー材料表面と接触させる工程を含み、その結果、少なくとも部分的に結合する接触面は、２つの金属層の間にはさまれた、充填ポリマー材料層を有する合成材を形成する。そのプロセスはまた、第１と第２金属層に圧力を加える（例えば予め定めた間隔がある１組以上のローラーによって合成材料を供給することによって）工程を含み得る。少なくとも充填ポリマー材料（例えば、金属層に接する熱可塑性材料）のポリマーのうちのいくつかが、Ｔｍｉｎの上にある場合、圧力を加える工程が好ましくは生じる。例えば、少なくとも充填ポリマー材料のポリマーのうちのいくつかが、約８０℃より大きな、好ましくは約１２０℃よりも大きな、より好ましくは１８０℃よりも大きな、さらに好ましくは約２１０℃よりも大きな、および最も好ましくは約２３０℃よりも大きな温度である場合、圧力を加える工程が生じ得る。そのプロセスはまた、合成材料を（例えば、Ｔｍｉｎ以下の、好ましくは充填ポリマー材料のポリマーの溶解温度以下の、より好ましくは約５０℃以下の温度にまで）冷やす工程を含み得る。
【００９５】
そのプロセスはまた、向かい合う層の分離のために、および充填ポリマー材料が導入される（例えば第１と第２金属層の間に）空間の中で、１つ以上のスペーサーを適用する工程を含み得る。また、本明細書の構造体はしたがって、層の間の１つ以上のスペーサーの介在物を考慮する。例えば、スペーサーは、２つの向かい合う層の間で完全にはさまれ、またはスペーサーは、２つの向かい合う層の間にはさまれる第１部分と、層の間ではさまれない第２部分（第１部分より大きな厚さを有している）を有していてもよい。スペーサーは、ロッド、粒状体、特性（例えば、一般に一定の横断面がある特性）がある部材、金属層へと慎重に形成された変形、またはそれらの任意の組み合わせであってもよい。
【００９６】
合成材料は、好ましくは均一厚さがあるラミネートでもよい。ラミネートの厚さにおける変化は、上述されるようなシートと同じ物でもよい。ラミネートを製造する過程は、１つの金属板だけが利用される以外は、シートを製造する過程に類似し得る。
【００９７】
金属繊維が相転移を受ける温度に、またはさもないとヒューズの金属繊維が焼結する、又はそうでなければ直接、一緒に（例えば、金属結合の中で）溶解する温度にまで、金属繊維における内部応力が軽減される（例えば、合成材をスタンピング操作に伴う）任意の温度にまで、又はそれらの組み合わせにまで、合成材料を熱する工程がないことは、合成材料を製造するプロセスに好ましい。
【００９８】
繊維の代わりに、または繊維に加えて、ポリマー材料層を満たしたコアを製造する過程は、３次元の電気的に伝導性の金属性のネットワークを構築するため金属を含む、多くの層を置くために転写（例えばインクジェットの転写）またはリソグラフィー（例えばフォトリソグラフィー）過程を利用してもよい。前記金属性のネットワークは、繊維のため本明細書に記載の濃度域の何れかに存在し得る。
【００９９】
また別の手法では、充填ポリマー層は、繊維を１つ以上のモノマーまたはプレポリマーと接触させ、その後１つ以上のモノマーまたはプレポリマーを重合する工程より、形成され得る。ポリマー化が、処理装置において（例えば押し出し機において）、フォーム上で、または型において；金属層の上、２つの金属層の間などで、生じ得る。
【０１００】
本明細書の教示は、それらの端で開放されたサンドイッチ構造を、一般的に熟考する。しかしながら、そのプロセスは、端を密閉するために合成材料の端を処理する工程を含み
得る。合成材料の１つ以上の端が、機械的動作（例えば、合成材料の圧着又は屈服）によって、カバー（例えばコーティング、積層、または付属のカバー）によって、または溶接、ハンダ付け、またはろう付けする操作によって密閉され得る。
【０１０１】
＜成形プロセス＞
本発明の合成材料は、造形術で材料を変形する過程などの、適切な成形過程にさらされ、プレス打抜き加工、ロール成形、曲げる、鍛造する、パンチング、伸ばす、巻きつける、幾つかの他の金属細工、またはそれらの任意の組み合わせの工程を含みうる。好ましい成形プロセスは、合成材料をスタンピングする工程を含むプロセスである。スタンピングプロセスは、外気温度で、またはその付近で生じ得る。例えば、スタンピング中の合成材料の温度は、約６５℃未満、好ましくは約４５℃未満、およびより好ましくは約３８℃未満である。成形プロセスは、様々な延伸比に合成材料の領域を延伸させることを含み得る。本発明の１つの態様では、合成材料は、割れ、皺、またはねじれのない、比較的高い延伸比に延伸する工程にさらされる。例えば、合成材料が延伸する工程にさらされ、その結果、少なくとも一部の合成材は、１．２より高い延伸比にまで延伸される。望ましくは、合成材料は、延伸されることができ、また約１．５より高い、好ましくは約１．７より高い、より好ましくは約２．１より高い、そして最も好ましくは約２．５より高い最大延伸倍率に延伸されこるとができるものでもよい。延伸比のクラッキングが生じる限界点は、Ｗｅｉｓｓ  ｅｔ  ａｌ．（Ｍ．  Ｗｅｉｓｓ，  Ｍ．  Ｅ．  Ｄｉｎｇｌｅ，  Ｂ．  Ｆ．  Ｒｏｌｆｅ，  ａｎｄ  Ｐ．  Ｄ．  Ｈｏｄｇｓｏｎ，  "Ｔｈｅ  Ｉｎｆｌｕｅｎｃｅ  ｏｆ  Ｔｅｍｐｅｒａｔｕｒｅ  ｏｎ  ｔｈｅ  Ｆｏｒｍｉｎｇ  Ｂｅｈａｖｉｏｒ  ｏｆ  Ｍｅｔａｌ／Ｐｏｌｙｍｅｒ  Ｌａｍｉｎａｔｅｓ  ｉｎ  Ｓｈｅｅｔ  Ｍｅｔａｌ  Ｆｏｒｍｉｎｇ"，  Ｊｏｕｒｎａｌ  ｏｆ  Ｅｎｇｉｎｅｅｒｉｎｇ  Ｍａｔｅｒｉａｌｓ  ａｎｄ  Ｔｅｃｈｎｏｌｏｇｙ，  『ｔ（Ｏｃｔｏｂｅｒ  ２００７）ｔ』，  Ｖｏｌｕｍｅ  １２９，  Ｉｓｓｕｅ  ４，  ｐｐ．  ５３４−５３５）により記載されているような、環状のカップ図面試験（ｔｈｅ  ｃｉｒｃｕｌａｒ  ｃｕｐ  ｄｒａｗｉｎｇ  ｔｅｓｔ）を用いて測定されるものであり、これら文献は引用によって本明細書に組み入れられる。成形プロセスは、合成材料に接して、ダイス型（例えば、モールの硬度計によって測定される、硬度（金属繊維の硬度より大きな）を有するダイス型）に圧力を加える工程を含み得る。
【０１０２】
スタンピングプロセスまたは引き延ばしプロセスの間に、多孔性の金属繊維のコア（すなわち、実質的に熱可塑性がなく、随意に粘着層を含むコア）を含む合成材は、２つの金属層の間にはさまれ；繊維の濃度が高くない、又はモール（Ｄｉｒｋ  Ｍｏｈｒ，  "Ｏｎ  ｔｈｅ  Ｒｏｌｅ  ｏｆ  Ｓｈｅａｒ  Ｓｔｒｅｎｇｔｈ  ｉｎ  Ｓａｎｄｗｉｃｈ  Ｓｈｅｅｔ  Ｄｅｆｏｒｍｉｎｇ，"  Ｉｎｔｅｒｎａｔｉｏｎａｌ  Ｊｏｕｒｎａｌ  ｏｆ  Ｓｏｌｉｄｓ  ａｎｄ  Ｓｔｒｕｃｔｕｒｅｓ，  ４２  （２００５）  １４９１−１５１２）によって実証されるように、繊維が、少なくとも約２８容量％の金属を含むパンチ・メタルと取り替えられなければ、繊維は破れ、及び／又は２つの金属層が薄層に分かれる。本発明では、モールによって観測された故障メカニズムは、比較的低濃度の金属繊維を有しているポリマーのコア層（例えば、コアの全容量に基づいて約２８％未満の金属繊維を含む）の利用により、驚くほど克服される。理論によって結合されずに、低い金属繊維濃度の改善された変形特性は、細孔及び／又は空洞が実質的に、または完全にないコア層に関連すると考えられている。本明細書に例証された複合構造物は、繊維切断及び／又は金属層の剥離の前に、想定外に高い量の変形（例えば、比較的高い延伸比）を有している。
【０１０３】
特に好ましいスタンピングまたは引き伸ばしプロセスは、より好ましくは毎分約１ストローク（例えば１部）より大きく、より好ましくは毎分約５ストロークより大きく、さらにより好ましくは毎分約２５ストロークより大きく、および最も好ましくは毎分約６０ストロークより大きく開始するプロセスである。スタンピングプロセスは、ブランクの周囲（すなわち、スタンピングされている合成材料の周囲）を保持する、板押え力を含み得る。好ましくは、板押え力は、約０．０３ｋｇ／ｍｍ２より大きく、より好ましくは約０．１０ｋｇ／ｍｍ２より大きく、および最も好ましくは約０．１８ｋｇ／ｍｍ２よりも大きい。スタンピングプロセスは、１、２、またはそれ以上の引き延ばしプロセスを含み得る。好ましくは、スタンピングプロセスの最初の引き延ばしのための最大の延伸（厚さにおける最大の％減少によって測定された）は、約６０％未満、より好ましくは約５０％未満、および最も好ましくは約４５％未満である。材料の延伸に加えて、スタンピングプロセスは、その部分を貫通する、その部分を整える、その部分にフランジを付ける、またはそれらの任意の組み合わせの、１つ以上のプロセスを含み、それらプロセスは、別々のプロセス、又は組み合わせでもよい（例えば延伸プロセスと共に）。
【０１０４】
＜合成材の特徴＞
合成材料は、ワイスら（Ｍ．  Ｗｅｉｓｓ，  Ｍ．  Ｅ．  Ｄｉｎｇｌｅ，  Ｂ．  Ｆ．  Ｒｏｌｆｅ，  ａｎｄ  Ｐ．  Ｄ．  Ｈｏｄｇｓｏｎ，  "Ｔｈｅ  Ｉｎｆｌｕｅｎｃｅ  ｏｆ  Ｔｅｍｐｅｒａｔｕｒｅ  ｏｎ  ｔｈｅ  Ｆｏｒｍｉｎｇ  Ｂｅｈａｖｉｏｒ  ｏｆ  Ｍｅｔａｌ／Ｐｏｌｙｍｅｒ  Ｌａｍｉｎａｔｅｓ  ｉｎ  Ｓｈｅｅｔ  Ｍｅｔａｌ  Ｆｏｒｍｉｎｇ，"  Ｊｏｕｒｎａｌ  ｏｆ  Ｅｎｇｉｎｅｅｒｉｎｇ  Ｍａｔｅｒｉａｌｓ  ａｎｄ  Ｔｅｃｈｎｏｌｏｇｙ，  『ｔ（Ｏｃｔｏｂｅｒ  ２００７）ｔ』，  Ｖｏｌｕｍｅ  １２９，  Ｉｓｓｕｅ  ４，  ｐｐ．  ５３０−５３７）によって記述された、チャネル曲げ加工法（例えば、２３℃で）によって試験された場合、約１０％未満、好ましくは約８％未満、より好ましくは約５％未満、そして最も好ましくは約２％未満の壁跳返角（ｗａｌｌ  ｓｐｒｉｎｇｂａｃｋ  ａｎｇｌｅ）を有し得る。同じ方法によって試験された場合、合成材料は、約２％未満、好ましくは約１．５％未満、およびより好ましくは約１．０％未満のフランジ跳返角（ｆｌａｎｇｅ  ｓｐｒｉｎｇｂａｃｋ  ａｎｇｌｅ）に特徴化され得る。
【０１０５】
好ましくは、合成材料は溶接可能であり（例えば、点溶接、縫合せ溶接、火花突合せ溶接、プロジェクション溶接、またはアプセット溶接のような抵抗溶接技術を使用して溶接可能）、比較的低い電気抵抗を有している。したがって、本明細書の教示はまた、本明細書で教えられた合成材料を溶接する１つ以上のプロセスを熟慮する。導通方向における合成材料の電気抵抗は、金属層とコア層の電気抵抗の和によって記述され得る。典型的に、金属層の電気抵抗は、コア層の電気抵抗よりはるかに少なく、その結果、合成材料の電気抵抗がコア層の電気抵抗によって評価され得る。固有抵抗（例えば、導通の層厚方向（シートの平面に垂直）において測定された固有抵抗）は、ＡＣ変調を使用して測定され、電圧降下、Ｖおよび電流、Ｉから測定される：固有抵抗＝（Ｖ／Ｉ）（Ａ／ｔ）ここで、Ａはシートの領域であり、ｔはシートの厚さである。合成材料、コア層、またはその両方の固有抵抗（導通の厚さ方向における）は、比較的低い（例えば、合成材料、コア層、またはその両方は、約１００，０００Ω・ｃｍ未満、好ましくは約１０，０００Ω・ｃｍ未満、より好ましくは約３，０００Ω・ｃｍ未満、および最も好ましくは約１，０００Ω・ｃｍ未満の固有抵抗により特徴化され得る）。
【０１０６】
本発明の合成材料は、同じ寸法を有している単一体の金属材料と比較して、改善された熱特性に提供し得る。好ましくは、合成材料は、比較的低い熱伝導度を有する（例えば、合成材料は、導通の厚さ方向（シートの平面に垂直）において測定された比較的低い熱伝導度を有するシートでもよい）。例えば、本明細書の教示による合成材料は、熱伝導度（例えば、導通の厚さ方向における）を有し、熱伝導度は、単一体の材料（合成材料と同じ寸法を有し、且つ合成材の金属層において使用されるものと同じ金属から成る）の熱伝導度よりも、少なくとも約１０％低く、より好ましくは少なくとも約５０％低く、および最も好ましくは約９０％低い。合成材料の導通の厚さ方向での熱伝導度（約２５℃で測定された）は、好ましくは約２５Ｗ／ｍ・°Ｋ未満、より好ましくは約１４Ｗ／ｍ・°Ｋ未満、さらにより好ましくは約１０Ｗ／ｍ・°Ｋ未満、さらにより好ましくは約５Ｗ／ｍ・°Ｋ未満、および最も好ましくは約１Ｗ／ｍ・°Ｋ未満である。
【０１０７】
本明細書の教示による合成材料は、聴覚の伝達を少なくし、音波発生を少なくし、振動を少なくし、またはそれらの任意の組み合わせを行うコア層を含んでもよい。ピーク聴覚伝達（例えば、ＳＡＥ  Ｊ１４００によって測定された）、ピーク振動伝達、またはその両方は、合成材料を通して、同じ寸法を有しているモノリシックマテリアルの数値未満、少なくとも１０％未満、さらにより好ましくは少なくとも５０％未満、および最も好ましくは少なくとも９０％未満である。
【０１０８】
＜溶接の微構造＞
本明細書に教示された様々な合成材を使用して作られた溶接継ぎ手は、合成材にわたって微構造の変化を示してもよい。例えば、継手は、各々のシートがフェライトと随意にセメンタイトを含んでいる（例えばパーライト構造体において）場合、別々に間隔が置かれた金属を有する（溶接の側面を守る側で）ように特徴づけられ得る。溶接点はそれ自身、フェライト、カーバイドおよび随意にオーステナイト（例えばｂａｎｉｔｅ構造で）を含むように特徴づけられ得る。材料の長さに沿って進むことで、溶接継ぎ手の側面の位置からの炭素含量が増加してもよい。
【０１０９】
図３Ａに関して、溶接継ぎ手３０は、合成材料１２（第１金属層１４、第２金属層１４'およびポリマーコア層１６を含む）と、第２金属材料３６（例えば、第２合成材料、または薄板のような単一体の金属素材）の間で形成され得る。溶接継ぎ手は、第１金属層１４と第２金属層１４'の溶接から結果として生じる第１溶接部３２と、第２金属層１４'と第２金属材料３６の溶接から結果として生じる第２溶接部３４を含む、少なくとも２つの溶接部を有する。溶接継ぎ手はまた、合成材料の２つの金属層間の金属リッチ域３８を含み、溶接継ぎ手に隣接している金属リッチ域は、溶接作業の間に接合点チップによって絞り出される金属を含み得る。例えば、金属リッチ域は、合成材中の金属繊維からの金属を含む、または本質的にそれから成り得る。理論によって結合されずに、溶接作業は、接合点チップの下のポリマーを最初に溶かし、接合点圧力は、ポリマーのうちのいくつかまたはすべてを接合点から遠ざける（例えば、金属の融解の前に）こと、溶接作業は、金属層を溶かす前に接合点チップの下の金属繊維のうちのいくつかまたはすべてを溶かしてもよいこと、又はその両方を行ってもよいことが考えられている。図３Ａ（３２、４０、４１、４２）において示されるような第１金属層の様々な領域の金属中の炭素の濃度（およびしたがって硬さ）は、同じ又は異なり、好ましくは同じである。溶接部３２の近くの第１金属層の微構造は、溶接部４０から離れた第１金属層の微構造と同じ又は異なる。微構造の差は、鉄、炭素、他の金属、またはそれらの組み合わせの異なる濃度から（第２金属層、金属繊維、ポリマー、またはそれらの任意の組み合わせからの原子を備えた第１金属層の混合から発生し得る）、又は熱処理における差から（接合点の加熱および冷却サイクルから）、結果として生じる。
【０１１０】
本明細書の教示に従って、溶接部３２の金属の微構造は、ポリマー層のない第１金属層および第２金属層を溶接する時に得られるのと同じ微構造（例えば、同じ炭素濃度、中間段階組織、パーライト構造、純粋なフェライト組織、マルテンサイト構造、オーステナイト組織などの同じ結晶構造、またはそれらの任意の組み合わせ）を有し得る。そのようなものとして、熱可塑性および金属繊維の両方を含むポリマー層が、溶接継ぎ手の微構造に影響しないということが、驚くほど見出される。
【０１１１】
プロセスは、加工物（すなわち、溶接構造物）を処理する溶接工程の後で１つ以上の工程を含み、その結果、微構造が変更される。例えば、加工物は、表面硬度調節工程（例えば表面の炭化（ｃａｒｂｏｒｉｚａｔｉｏｎ））によってアニールされ、機械的に働かされ、または処理され得る。微構造が変更される場合の工程はまた、相転移が生じる工程であると特徴づけられ
得る。
【０１１２】
図３Ｂは、溶接継ぎ手３０'の近くの領域における微構造を図示する。図３Ｂにおいて図示されるように、溶接部３２の近くのポリマー層１６は、溶接部から横に移動する金属繊維２０およびポリマー１８の変化する濃度を有する。例えば、溶接部は、金属リング３８で部分的にまたは完全に取り囲まれ、１つ以上の金属繊維リッチ域３９（例えば、ポリマーが溶接部、および溶接部の近くの領域から溶かされ圧搾される場合に形成され得る）を有する。金属層１４および１４'の厚さは、比較的大きな変化を有するポリマー層の厚さと比較して、溶接部から横に移動する比較的小さな変化を有し得る。図３Ｂにおいて図示されるように、溶接前のポリマー層の厚さと比較して、ポリマー層の厚さは、溶接継ぎ手に隣接している領域３９において実質的に減少され得る。例えば、溶接継ぎ手に隣接している領域におけるポリマー層の厚さは、任意の溶接作業前のポリマー層の厚さと比較して、少なくとも２０％まで、好ましくは少なくとも約５０％まで、より好ましくは少なくとも約６０％まで減少され得る。
【０１１３】
上述され、図３Ｂにおいて図示されたように、溶接継ぎ手は、溶接継ぎ手を部分的に包囲、又は完全に包囲し、好ましくは溶接継ぎ手の溶接部３２に付けられる、金属の環３８を含み得る。環は、三角形、長方形、台形、円扇形などのような任意の横断面を有し得る。図３Ｂにおいて図示されるように、環は、一般的に円扇形形状を有する横断面を有し得る。理論によって結合されずに、環は、金属繊維材料（例えば、溶接作業の間に溶かされ絞り出される金属繊維）から少なくとも部分的に、または実質的に完全に形成され、溶接部３２のどちらかの側面の金属とは異なった金属（すなわち、第１金属層および第２金属層とは異なった金属）であると考えられている。そのようなものとして、溶接継ぎ手は、第２金属層の第２金属との溶接された接点において第１金属を有している、第１金属層を含み、ここで、第１金属と第２金属は、同じ又は異なり；および金属環は、溶接部（例えば第１と第２金属層の接触の部分によって定義された溶接部）を少なくとも部分的に包囲し、第１と第２金属層との間に配置され、第１、第２、又はその両方の金属層に付けられ、ここで、金属環は、第１金属および第２金属とは異なる金属である。
【０１１４】
本発明の合成材料は、本明細書に記載の特性の１つまたは任意の組み合わせを必要とする、任意の数の適用において使用されてもよい。この特性は、比較的低密度、比較的低い熱伝導度、密度比に対して比較的高い剛性、または比較的低い聴覚の伝達を含むが、これらに限定されない。本発明の合成材料を利用する、例示の適用は、自動推進および他の輸送関連の適用、建築構造関連の適用、および装具関連の適用を含み得る。合成材料は、自動車のパネル、トラックパネル、バスパネル、容器（例えば、出荷に使用された容器）、列車上のパネル、ジェット上のパネル、チューブ（例えば、自転車のチューブ）、オートバイパネル、トレーラーパネル、レクレーショナルビークル上のパネル、スノーモービル上のパネル、自動車のバンパーダッシュボード、スポイラー、脚室ライナー、航空力学の地表効果、通気しゃ断壁、容器、ベッドライナー、隔壁、装具枠組、または座席底面などの適用において使用され得る。合成材料は、外部の整備された単体、むらつや、樋、こけら板、壁、床張り材料、カウンタートップ、キャビネット面材、窓枠、扉枠、パネルをはめること、ベント、ダクト、板張り、枠組み研究、棚付け、衛生器具、シンク、シャワーパン、タブ、および囲いのような、建築構造材料として使用され得る。例示の適用は、車体パネル（例えば、自動車のような車両のボディ外板）である。本明細書に記載の合成材料を使用し得る自動車パネルは、前四分体パネル、後四分体パネル、戸板、フードパネル、屋根パネル、又はそれ以外のものを含む。自動車のパネルは、甲種、乙種、又は丙種（ｃｌａｓｓ  Ｃ）表面、好ましくは甲種または乙種表面、およびより好ましくは甲種表面を有し得る。本明細書の合成材料はまた、１つ以上の装飾の外表面、または金属ベニヤ、木製ベニヤ、ポリマーのベニヤ、又はそれ以外のものなどの、ベニヤ板を含み得る。外側表面は、向かい合う層として、異なる構成、色または他の外観を有し得る。例えば、鉄の外側層は着色され、その結果、それが銅色、ブロンズ色、黄銅色、金色、または他の幾つかの色を模倣する。
【０１１５】
本発明の合成材料は、電着塗装プロセス、塗装プロセス、粉末被膜プロセス、それらの任意の組み合わせなどのような、合成材料を被覆する工程を含んでいるプロセスの中で使用されてもよい。利用される場合、コーティングプロセスは、掃除またはそれ以外に表面の調合の１つ以上の工程、被膜を熱する又は焼く（例えば、約１００℃、好ましくは約１２０℃よ
り大きな温度で）１つ以上の工程、またはそれらの任意の組み合わせを含み得る。コーティングは、浸漬法によって、散布法によって、またはローラーまたはブラシのような塗布用具を利用するプロセスで、などといった任意の従来の手段によって施され得る。そのようなものとして、合成材料は、好ましくは、外に浸出し、電機被膜（ｅｌｅｃｔｒｏｃｏａｔ）プロセスのバスのようなコーティング工程のバスを混入する成分（例えば、低分子量成分）がない。同様に、本明細書の方法は、合成材の成分により、バス混入がない１つ以上のコーティング工程を含む。
【０１１６】
合成材料（例えば、合成材料から作られた、スタンプ（プレス加工）された部分）は、１つ以上の他の材料または部品に、合成材料を接合することを必要とするアセンブリにおいて使用されてもよい。例えば、合成材料は、固定具を使用して別の部品に機械的に接合され、又は接着剤、接着促進剤（例えばプライマー）、またはその両方を使用して化学的に別の部品に接合され得る。接合の他の手段は、ろう付けし、はんだづけする溶接を含む。これらの接合方法の１つまたは任意の組み合わせが利用されてもよい。
【０１１７】
好ましくは、合成材料は、部品またはアセンブリを形成するための合成材料の加工中に、薄層に分かれない（例えば、金属層はコア層から薄層に分かれない）。そのため、合成材料は、好ましくは、スタンピング操作中に、接合する操作中に（例えば溶接作業中に）、またはその両方の間に、薄層に分かれない。合成材料は、高圧のガスが層の間に蓄積したガスポケットが実質的になくてもよい。１つ以上の層は、任意の蓄積されたガスを放出するために１つ以上の開口部を含み得る。例えば、金属層における複数の穿孔が接合点部位を囲み、溶接により発生し得る任意のガスの回避を可能にする。また、ポリマー層が、圧力の増大を避けるためにガスが遊走する１個以上のセルを含むことは可能である。同様の結果は、普通炭素鋼または他の鋼繊維の使用によって予期される。
【０１１８】
本明細書で議論された特性は、本明細書の合成材料を使用して作られた全体部分、またはその一部のみの上に示され得る。部品は、それらの間の繊維を備えた層の圧縮をもたらす任意の繊維（すなわち、外部の表示表面は、明白に検知可能なもの（例えば肉眼によって）がない）表面変形の、可視の検知可能な読み取りを実質的に示さないものと特徴づけられる。任意の溶接前に、金属の微構造は、部品の全体ではない場合、少なくとも１つの部分にわたって実質的に連続的であることは可能である。
【０１１９】
一部分にわたって予め定められた位置で選択的に特性の差を引き起こすことは可能である。
【０１２０】
本発明の別の態様は、使用済みの再利用、再循環、または本発明を使用して作られた部品の両方のための方法を熟慮する。１つの手法は、本明細書で教示した合成構造を有しており、それを金属材料から炭化水素化合物を分離する工程（例えば高温加熱工程によって）にさらす一部分を提供することを予見する。炭化水素化合物または金属材料のいずれか、またはその両方は、回復し再度使用することができる。
【０１２１】
以下の実施例の構成は、約±２０％まで変わり、同様の結果を提供する（例えば、約±２０％内で）ことが認識されるべきである。さらに、本明細書で教示した他の材料は、記述されたものために置換され、同様の結果が、熟慮される。
【０１２２】
（実施例）
＜実施例１＞
軽量合成材用のコア材料を、平均直径が約３−１０μｍであり平均長さが約２−４ｍｍの、約４５ｇのナイロン６と約７２ｇのステンレス繊維を、２６０℃のブラベンダー・プラストグラフ・ミキサー内で、約２０ｒｐｍの速度で溶解して混合することよって製造する。ナイロン６は、約１．１４２ｇ／ｃｍ３の密度を有しており、鋼は、約７．９ｇ／ｃｍ３の密度を有している。約６０分間混合した後に、混和物をブラベンダー・ミキサーから取り除く。このように製造されて、実施例１は、約１８．８容量％の鋼繊維および約８１．２容量％のナイロン６を含み、約２．４１１ｇ／ｃｍ３の密度を有している。
【０１２３】
＜実施例２＞
コア材料を、ステンレス繊維の重量が約１０２ｇであり、ナイロン６の重量は約４０ｇであること以外、実施例１と同じ方法を使用して、製造する。このように製造されて、混和物は、約２６．９容量％の鋼繊維および約７３．１容量％のナイロン６を含み、約２．９６２ｇ／ｃｍ３の密度を有している。
【０１２４】
＜実施例３＞
コア材料を、ステンレス繊維の重量が約４８ｇであり、ナイロン６の重量は約５３．５ｇであること以外、実施例１と同じ方法を使用して、製造する。このように製造されて、混和物は、約１５容量％の鋼繊維および約８５容量％のナイロン６を含み、約２．１５７ｇ／ｃｍ３の密度を有している。
【０１２５】
＜実施例４＞
コア材料を、ステンレス繊維の重量が約３５．４ｇであり、ナイロン６の重量は約５０．６ｇであること以外、実施例１と同じ方法を使用して、製造する。このように製造されて、混和物は、約１０容量％の鋼繊維および約９０容量％のナイロン６を含み、約１．８１６ｇ／ｃｍ３の密度を有している。
【０１２６】
＜比較実施例５＞
コア材料を、ステンレス繊維が使用されず、約５３ｇのナイロン６がブラベンダー・プラストグラフ・ミキサーにおいて混合されないこと以外、実施例１と同じ方法を使用して、製造する。比較実施例５は、約１．１４２ｇ／ｃｍ３の密度を有している。
【０１２７】
＜比較実施例６−７＞
２つの鋼板（各々が約０．２０ｍｍの厚さ、約７４．２ｍｍの長さ、約１２４．２ｍｍの幅を有する）とナイロン１２を含むサンドイッチパネルを圧縮成形することによって合成材料を製造し、ナイロン１２は、金属繊維なしで、金属製平板の間に置かれる。鋼板を、ＡＩＳＡ  １００８およびＡＳＴＭ  Ａ１０９基準を満たす、第５硬度アルミニウムキルド低炭素鋼（Ｎｏ．  ５  ｔｅｍｐｅｒ  Ａｌｕｍｉｎｕｍ  ｋｉｌｌｅｄ）  ｌｏｗ  ｃａｒｂｏｎ  ｓｔｅｅｌ）で作る。表１に示されるように、比較実施例６および７用のコア材料の厚さは、各々約０．３０ｍｍ、および約０．４４ｍｍである。比較実施例６および７は、約２５０℃の温度および約１２０００ｋｇの負荷で押込金型を使用して成型された、圧縮である。合成材板の総合密度は、鋼板において使用される鋼の密度より約３２−４６重量％低い。比較実施例６−７の導通の厚さの電気抵抗率は、１ｘ１０１０Ω・ｃｍより大きく、これらパネルが遮音特性を有していることを示している。スタンプ（プレス加工）可能だが、モノリシック鋼鉄パネルに対する比較実施例６−７を溶接する試みは、共に溶接しない構造体をもたらす。これらのサンプルは、溶接点が堅く結びつけられているパネルより弱いという点において、溶接試験に失格になる。
【０１２８】
＜実施例  ８−９＞
実施例８および９は、２６．９容量％の鋼繊維および約７３．１容量％のナイロン１２を含むコア材料が使用されること以外、比較実施例６−７に記載された方法を使用して、サンドイッチパネルを圧縮成形することによって製造された、合成材料である。コア材料における鋼繊維は、約３−１０μｍの平均直径および約２−４ｍｍの平均長さを有し、約２６０℃でブラベンダー・プラストグラフ・ミキサーにおいてナイロン１２と混合される。コア材料の厚さは、実施例８および９に関しては、それぞれ約０．４０ｍｍおよび約０．５７ｍｍである。これらのサンプルは表２に示される。合成材板の総合密度は、鋼の密度より約２９−３６重量％低い。これらの合成材板を、ＡＣ抵抗溶接（点溶接）を使用して、厚さが約０．８ｍｍである鋼板に溶接する。良好な溶接（すなわち、溶接されているパネルより強度であり、その結果、溶接されたパネルが力によって分離される場合、溶接ボタン（ｗｅｌｄ  ｂｕｔｔｏｎ）を得る溶接）を、約６００ｐｓｉの圧力で、約９．７ｋＡの溶接電流と８つの溶接サイクル（８  ｗｅｌｄ  ｃｙｃｌｅｓ）を使用して、得る。これらの状態は、０．８ｍｍの厚さである鋼の２枚の単一体のシートの溶接に必要なものより低い（１２．９ｋＡ、１５の溶接サイクル、６００ｐｓｉの圧力）。各々の溶接サイクルは、約１／６０秒であり、溶接するパラメータは、約１つのサイクル（すなわち約１／６０秒）の勾配、約１０のサイクル（すなわち約１／６秒）の保持時間、および約１秒のスクイズ時間を含む。
【０１２９】
【表１】
0006053732.tif 000002
【０１３０】
＜実施例１０−１１＞
実施例１０と１１は、金属製平板の厚さが各々約０．３０ｍｍであり、サンプルがそれぞれ約０．３９ｍｍと約０．５４ｍｍのコア材料の厚さで製造されていること以外、実施例８と９に記述された方法を使用して、サンドイッチパネルを圧縮成型することによって製造された合成材料である。これらサンプルは表２に示される。合成材板の総合密度は、鋼の密度より約２５−３０重量％低い。これらの合成材板を、ＡＣ抵抗溶接（点溶接）を使用して、厚さが約０．８ｍｍである鋼板に溶接する。良好な溶接を、約６００ｐｓｉの圧力で、約９．７ｋＡの溶接電流と８つの溶接サイクルを使用して得る。
【０１３１】
【表２】
0006053732.tif 000003
【０１３２】
＜実施例１２−１３＞
実施例１２および１３は、２０．２容量％の鋼繊維および約７９．８容量％のナイロン１２を含むコア材料が使用されること以外、比較実施例６−７に記載された方法を使用して、サンドイッチパネルを圧縮成形することによって製造された、合成材料である。コア材料における鋼繊維は、約３−１０μｍの平均直径および約２−４ｍｍの平均長さを有し、約２６０℃でブラベンダー・プラストグラフ・ミキサーにおいてナイロン１２と混合される。コア材料の厚さは、実施例１２および１３に関しては、それぞれ約０．３７および約０．５５ｍｍである。これらのサンプルは表３に示される。合成材板の総合密度は、鋼の密度より約３１−４１重量％低い。これらの合成材板を、ＡＣ抵抗溶接（点溶接）を使用して、厚さが約０．８ｍｍである鋼板に溶接する。良好な溶接を、約６００ｐｓｉの圧力で、約９．７ｋＡの溶接電流と８つの溶接サイクルを使用して得る。
【０１３３】
実施例１２の剛性と密度、および実施例１２の金属層において使用される同じ鉄鋼材のモノリシックシートは、厚さが両方とも約０．８７ｍｍであり、導通の層厚方向において測定される。実施例１２は、鋼鉄のモノリシックシートより密度比に対する高い剛性を有すると予想される。
【０１３４】
＜実施例１４＞
実施例１４の合成材料のサンプルを、実施例３がコア材料に使用されること以外、比較実施例６に記述した方法を使用してサンドイッチパネルを圧縮成型することによって製造する。この合成材料のサンプルを、ＡＣ抵抗溶接（点溶接）を使用して、厚さが約０．８ｍｍである鋼板に溶接する。良好な溶接を、約６００ｐｓｉの圧力で、約９．７ｋＡの溶接電流と８つの溶接サイクルを使用して得る。
【０１３５】
＜実施例１５＞
実施例１５の合成材料のサンプルを、実施例４がコア材料に使用されること以外、比較実施例６に記述した方法を使用してサンドイッチパネルを圧縮成型することによって製造する。この合成材料のサンプルを、ＡＣ抵抗溶接（点溶接）を使用して、厚さが約０．８ｍｍである鋼板に溶接する。良好な溶接を、約６００ｐｓｉの圧力で、約９．７ｋＡの溶接電流と８つの溶接サイクルを使用して得る。
【０１３６】
【表３】
0006053732.tif 000004
【０１３７】
＜実施例１６＞
約３４０ｍｍｘ５４０ｍｍの寸法を有しており、実施例１２の構成を有している合成材板を、圧縮成型過程を使用して製造する。合成材板をスタンプ（プレス加工）して、その結果、パネルの部分は約３の延伸比を有する。スタンピングの後、パネルに割れ目としわがなく、甲種表面があることが予期される。金属繊維が裂けず、コア層は金属層から薄層に分かれないことがさらに予期される。
【０１３８】
＜実施例１７−２５＞
実施例１７−１９は、純粋なポリマー、および実施例１の方法を使用して製造された、ステンレス繊維とポリマーの混合物である。実施例１７−１９を、実施例１７、１８および１９に関してそれぞれ約０重量％、約３重量％、および約１０重量％のステンレス繊維を備えたナイロン６を使用して製造する。実施例１７のコア材料の引張係数は、約３．３ＧＰａである。鋼繊維が約３重量％の濃度で加えられる場合（実施例１８）、引張係数は約３．９ＧＰａに対し１７％より多く増加する。鋼繊維が約１０重量％の濃度で加えられる場合（実施例１９）、引張係数は約７．３ＧＰａに対し１００％より多く増加する。ナイロンを共同ポリアミドと取り替え、ステンレス繊維の濃度は、実施例２０、２１および２２に関してはそれぞれ、約０重量％、約３重量％、および約１０重量％である。実施例２０のコア材料の引張係数は、約７００ＭＰａである。鋼繊維が約３重量％の濃度で加えられる場合（実施例２１）、引張係数は約１１６０ＭＰａに対し５０％より多く増加する。鋼繊維が約１０重量％の濃度で加えられる場合（実施例２２）、引張係数は約２２８０ＭＰａに対し２００％より多く増加する。ナイロンを、約１９重量％の酢酸ビニルと約８１重量％のエチレンを含むエチレン酢酸ビニルコポリマーと取り替え、ステンレス繊維の濃度は、実施例２３、２４および２５に関してはそれぞれ、約０重量％、約３重量％、および約１０重量％である。純粋なエチレン酢酸ビニルコポリマー（実施例２３）には、約４０ＭＰａの引張係数、約６８０％の欠損の伸率、および約３６ＭＰａの強靭性がある。鋼繊維が約３重量％の濃度で加えられる場合（実施例２４）、引張係数は約１１０ＭＰａに対し１００％より多くまで増加し、欠損の伸率は約６８０％と略同じままであり、強靭性は約４７ＭＰａにまで増加する。鋼繊維が約１０重量％の濃度で加えられる場合（実施例２５）、引張係数は約２１０ＭＰａに対し４００％より多くまで増加し、欠損の伸率は約７０％であり、強靭性は約３ＭＰａである。そのようなものとして、一般的にこれと本明細書の他の実施形態は、金属繊維を含む充填ポリマー材料（例えばコア層の材料）の引張係数によって特徴化され、該充填ポリマー材料（例えばコア層の材料）の引張係数は、同じ構成であるが、好ましくは少なくとも１５％、より好ましくは少なくとも５０％、さらにより好ましくは少なくとも約１００％、および最も好ましくは少なくとも約２００％までの金属繊維を含まない充填ポリマー材料の引張係数よりも大きい。
【０１３９】
＜実施例２６＞
合成サンドイッチシートを、低炭素鋼表面板と、約２０容量％のステンレス繊維と約８０容量％のナイロンを含む合成材層を含んで、製造される。合成材料は、低炭素鋼で作られた金属板に点溶接されたものある。溶接状態は、約６０のサイクル（約１／６０秒である各々のサイクル）のスクイズ時間、約１つのサイクルの勾配、約１３の溶接サイクルの溶接時間、約５ｋＡの電流、および約１０のサイクルの保持時間を含む。
【０１４０】
溶接継ぎ手を、顕微鏡法、微小硬度、およびエネルギー分散方式Ｘ線分光法（ＥＤＳ）によって区分化し、研磨し、研究する。図３Ａ、３Ｂおよび３Ｃは、区分化された溶接継ぎ手の異なる領域及び／又は異なる倍率を図示する顕微鏡写真である。
【０１４１】
ＥＤＳと微小硬度（ＡＳＴＭ  Ｅ  ３８４−０８によって測定されるようなビッカース硬度）は、溶接部３２の近くのステンレス鋼の小量を除いて、第１金属層の炭素濃度が本質的に変化（例えば領域３２、４０、４１および４２との間に）を有していないことを示す。ＥＤＳと微小硬度の研究は、溶接部の近くの金属領域３８が、ステンレス鋼（すなわち金属繊維において使用される鋼鉄）から本質的に成ることを示す。溶接部の近くの領域では、第１金属層の微構造はベイナイトの典型であり、フェライトを含む。他の領域では、接合点（例えば、４０によりマークされた位置に）から離れて、第１金属層は純粋なフェライト粒を有している。
【０１４２】
＜実施例２７−３４（電気抵抗率）＞
実施例２７〜３４を、ブラベンダー・ミキサー中の表４に示される鋼繊維濃度を使用して、熱可塑性材料と鋼繊維を混合することにより製造する。その後、合成材料を、２つの０．２ｍｍの厚さの鋼板の間に熱可塑性樹脂層を満たした０．４ｍｍの繊維があるサンドイッチの成型により製造する。合成材料の導通の厚さの電気抵抗率は、ＡＣ調節（ＡＣ  Ｍｏｄｕｌａｔｉｏｎ）を使用して測定されるように、表４において示される。熱可塑性材料を充填した合成材料のすべては、比較的低い電気抵抗率を有し、充填していない熱可塑性材料はすべて、比較的高い電気抵抗率を有している。
【０１４３】
【表４】
0006053732.tif 000005
【０１４４】
本明細書で使用されているように、特に断らない限り、本教示は、属（リスト）の任意の部材が属から除外され得ること；及び／又は、マーカッシュグループ分けの任意の部材が
グループ分けから除外され得ることを予見する。
【０１４５】
特に断らない限り、任意のより低い値と任意のより高い値との間に少なくとも２ユニットの分離があれば、本明細書に列挙された任意の絶対値は、１ユニットの増加量においてより低い値から高い値までの値をすべて含む。実施例として、成分、特性、またはプロセス変数の値（例えば、温度、圧力、時間など）の量が、例えば１〜９０、好ましくは２０〜８０、より好ましくは３０〜７０であると述べられる場合、中間領域値（例えば、１５〜８５、２２〜６８、４３〜５１、３０〜３２など）が、この明細書の教示内にあることが意図される。同様に、個々の中間値はまた、本教示内にある。１未満である値に関しては、１ユニットは、必要に応じて、０．０００１、０．００１、０．０１または０．１であると考えられる。これらは、明確に意図されるものの例であり、列挙された最低値と最高値との間の絶対値の全ての可能な組み合わせは、同様の方式におけるこの適用において明らかに述べられると考えられるべきである。参照されるように、「重量部」として本明細書に表現された量の教示はまた、重量百分率の用語において表現された同じ範囲を熟考する。したがって、「結果として生じるポリマーの混紡組成の'ｘ'重量部」での用語における範囲の、本発明の詳細な記載における発現はまた、結果として生じるポリマーの混紡組成の重量百分率において同じ列挙された量の「ｘ」の範囲の教示を熟慮する。
【０１４６】
特に断らない限り、全ての範囲は、終了点とその間のすべての数の両方を含む。範囲に関して「約」または「およそ」の使用は、範囲の両端に適用する。したがって、「約２０〜３０」は、「約２０〜約３０」をカバーするように意図され、少なくとも特定された終了点に包括的である。
【０１４７】
特許出願と出版物を含む、すべての論説と引用文の開示は、すべての目的のための引用によって組込まれる。組み合わせを記述する用語「〜から本質的に成ること」は、要素、成分、同定された構成要素または工程、および、組み合わせの基礎的で新しい特徴に実質的に影響しない、前記他の要素、成分、構成要素または工程を含む。本明細書の要素、成分、構成要素または工程の組み合わせについて記述するために、用語「備えている」または「含んでいる」の使用はまた、要素、成分、構成要素または工程から本質的に成る実施形態を熟慮する。
【０１４８】
複数の要素、成分、構成要素または工程は、単一の総合的要素、成分、構成要素または工程によって与えられ得る。あるいは、単一の総合的要素、成分、構成要素または工程は、別々の複数の要素、成分、構成要素または工程に分けられ得る。要素、成分、構成要素または工程について記述する「ａ」又は「ｏｎｅ」の開示は、追加の要素、成分、構成要素または工程を排除するようには意図されない。一定の群に属する要素又は金属に対する、本明細書のすべての引用は、ＣＲＣ  Ｐｒｅｓｓ社（１９８９年）によって出版され、版権を取られた元素周期表を指す。群又は複数の群への任意の引用は、群に番号を付けるためのＩＵＰＡＣシステムを使用する、この元素周期表において反映されるような群または複数の群にあるものとする。
【０１４９】
本明細書に使用されるように、用語「ポリマー」および「重合」は総括的であり、それぞれ「ホモ−」と「コポリマー」、および「均質化」と「共重合」のより特異的な場合どちらかまたは両方を含むことができる。
【０１５０】
上記の記載が実例となり、かつ限定的でないように意図されることが理解される。提供される実施例に加えて、多くの適用と同様に多くの実施形態も、上記の特徴を解釈することで、当業者にとって明白になる。それ故、本発明の範囲は、上記の記載に関しては決定されるべきではないが、その代わりに、特許請求の範囲が与えられる同等物の十分な範囲と共に、添付された特許請求の範囲に関して測定されるべきである。特許出願と出版物を含む、すべての論説と引用文の開示は、すべての目的のため引用することによって組込まれる。本明細書に開示される主題の任意の態様の以下の特許請求の範囲における省略は、前記主題の否定するものではなく、発明者は前記主題を開示された発明にかかる主題の一部であると考えない、ということを見なされるべきでない。
【符号の説明】
【０１５１】
１０、１２  軽量合成材料
１４        金属層
１６        充填熱可塑性ポリマー
１８        熱可塑性ポリマー
２０        金属繊維
【図１Ａ】
0006053732.tif 000006
【図１Ｂ】
0006053732.tif 000007
【図２】
0006053732.tif 000008
【図３Ａ】
0006053732.tif 000009
【図３Ｂ】
0006053732.tif 000010
【図３Ｃ】
0006053732.tif 000011